(57)【要約】【課題】新規なジアゾニウム塩及びその合成方法、並びに該ジアゾニウム塩を用いた、４００〜５００ｎｍの波長の光に対して定着感度を持ち、光定着性に優れ、生感材保存性、地肌耐光性に優れた記録材料を提供する。【解決手段】下記一般式（１）で表されるジアゾニウム塩及びその合成方法、並びに該ジアゾニウム塩を用いた記録材料である。一般式（１）中、Ｒ１は、水素原子、アルキル基又はアリール基を表す。Ｒ２は、アルキル基又はアリール基を表す。Ｒ３、Ｒ４、Ｒ５及びＲ６は、それぞれ独立に、水素原子又は一価の置換基を表す。但し、Ｒ３、Ｒ４、Ｒ５及びＲ６のうち少なくとも一つは−Ｎ２＋Ｘ−を表す。Ｘ−はアニオンを表す。。【化１】2004075649.tif 000032【選択図】　　　なし【特許請求の範囲】
【請求項１】
下記一般式（１）で表されるジアゾニウム塩。
【化１】
2004075649.tif 000029
（一般式（１）中、Ｒ１は、水素原子、アルキル基又はアリール基を表す。Ｒ２は、アルキル基又はアリール基を表す。Ｒ３、Ｒ４、Ｒ５及びＲ６は、それぞれ独立に、水素原子又は一価の置換基を表す。但し、Ｒ３、Ｒ４、Ｒ５及びＲ６のうち少なくとも一つは−Ｎ２＋Ｘ−を表す。Ｘ−はアニオンを表す。）
【請求項２】
前記一般式（１）において、Ｒ３、Ｒ４、Ｒ５及びＲ６が、それぞれ独立に、水素原子、ハロゲン原子、アルキル基、アリール基、アルコキシ基、アリールオキシ基、アルキルチオ基、アリールチオ基、アルキルスルホニル基、アリールスルホニル基、アシルアミノ基、スルホニルアミノ基、又は−Ｎ２＋Ｘ−である請求項１に記載のジアゾニウム塩。
【請求項３】
前記一般式（１）において、Ｒ５が−Ｎ２＋Ｘ−であり、Ｒ４がアルコキシ基又はアリールオキシ基である請求項２に記載のジアゾニウム塩。
【請求項４】
請求項１〜３のいずれかに記載のジアゾニウム塩を含む記録材料。
【請求項５】
支持体上に、請求項１〜３のいずれかに記載のジアゾニウム塩及びカプラーを含有する感熱記録層を設けてなる請求項４に記載の記録材料。
【請求項６】
前記カプラーが、下記一般式（２）で表される化合物又はその互変異性体である請求項５に記載の記録材料。
【化２】
2004075649.tif 000030
（一般式（２）中、Ｅ１及びＥ２は、それぞれ独立に、電子吸引性基を表す。Ｅ１とＥ２が互いに結合して環を形成してもよい。）
【請求項７】
有機塩基を更に含む請求項５又は６に記載の記録材料。
【請求項８】
前記ジアゾニウム塩が、マイクロカプセル中に内包されている請求項５〜７のいずれかに記載の記録材料。
【請求項９】
前記マイクロカプセルのカプセル壁が、ポリウレタン及び／又はポリウレアを構成成分として含むカプセル壁である請求項８に記載の記録材料。
【請求項１０】
下記一般式（３）で表される化合物を原料として使用することを特徴とするジアゾニウム塩の合成方法。
【化３】
2004075649.tif 000031
（一般式（３）中、Ｒ１は、水素原子、アルキル基、又はアリール基を表す。Ｒ２は、アルキル基又はアリール基を表す。Ｒ７、Ｒ８、Ｒ９及びＲ１０は、それぞれ独立に、水素原子又は一価の置換基を表す。但し、Ｒ７、Ｒ８、Ｒ９及びＲ１０のうち少なくとも一つは−ＮＨＲ１１を表す。Ｒ１１は、水素原子又はアシル基を表す。）
【発明の詳細な説明】
【０００１】
【発明の属する技術分野】
本発明は、ジアゾニウム塩及びその合成方法、並びに記録材料に関し、より詳細には、アゾ色素の合成中間体、分析試薬、感熱記録材料用素材等として有用なジアゾニウム塩及びその合成方法、並びに、光定着性、生感材保存性、地肌耐光性に優れた記録材料に関する。
【０００２】
【従来の技術】
ジアゾニウム塩はアゾ色素の重要な合成中間体として知られている。アゾ色素の合成法については従来から種々の方法が知られており、「新実験化学講座」（丸善株式会社、１４−ＩＩＩ巻、１５１６−１５３４頁）に記載されているように、酸化反応による合成、還元反応による合成、置換反応による合成、付加反応による合成、縮合反応による合成、その他にも種々の合成法があった。かかる方法では、合成の過程において、ジアゾニウム塩の爆発を伴うといった危険性を有しており、その爆発の懸念の少ない安定なジアゾニウム塩の開発が要請されていた。
【０００３】
一方、ジアゾニウム塩は、特開平１１−２２８５１７号公報に記載されているように、体液中に含まれる胆汁色素の主成分であるビリルビンの定量的分析に使用されており、医学及び薬学分野においても重要な化合物として位置付けられている。
【０００４】
ジアゾニウム塩は、一般に非常に化学的活性の高い化合物であり、フェノール誘導体や活性メチレン基を有する、いわゆるカプラーと呼ばれる化合物と反応して容易にアゾ染料を形成すると共に、感光性をも有し、光照射によって分解し、その活性を失うという性質を有する。そのため、ジアゾニウム塩は、ジアゾコピーに代表される光記録材料として古くから利用されているのである（日本写真学会編「写真工学の基礎−非銀塩写真編−」コロナ社（１９８２）ｐ．８９〜Ｐ１１７、ｐ．１８２〜Ｐ２０１参照）。
【０００５】
さらに、最近では、光によって分解し活性を失う性質を利用して、画像の定着が要求される記録材料にも応用され、代表的なものとしては、ジアゾニウム塩とカプラーとを含む記録層を設けた記録材料を画像信号に従って加熱・反応させ、画像形成させた後、光照射して画像を定着する、光定着型の感熱記録材料が提案されている（佐藤弘次ら、画像電子学会誌第１１巻　第４号（１９８２）ｐ．２９０〜２９６等）。
【０００６】
ジアゾニウム塩を発色成分として用いたこれらの記録材料は、ジアゾニウム塩の化学的活性が非常に高く、暗所であってもジアゾニウム塩が徐々に熱分解してその反応性を失うので、記録材料としてのシェルフライフが短いという欠点があった。また、非画像部である地肌部では光定着時に残留ジアゾニウム塩化合物が分解し、その着色した分解物（ステイン）の生成により非画像部が着色してしまうという欠点もあった。さらに、定着後の完成した画像でも、非画像部は耐光性が弱く、太陽光や蛍光灯下に長時間放置しておくと着色が増大してしまうといった欠点もあった。
また、記録速度の向上は長年の課題として検討が続けられており、光定着性を改良し、短時間で光定着できるジアゾニウム塩が求められていた。
【０００７】
このようなジアゾニウム塩の不安定さを改善する手段としては、これまで様々な方法が提案されている。その最も有効な手段の１つとして、ジアゾニウム塩をマイクロカプセル中に内包させる方法がある。ジアゾニウム塩をマイクロカプセル化することにより、ジアゾニウム塩が、水や塩基といった分解を促進させる物質から隔離されるため、その分解は著しく抑制され、これを用いた記録材料のシェルフライフも飛躍的に向上する（宇佐美智正ら、「電子写真学会誌」第２６巻
第２号（１９８７）ｐ．１１５〜１２５）。
【０００８】
このように、ジアゾニウム塩をマイクロカプセル中に内包させる一般的な方法としては、疎水性溶媒にジアゾニウム塩を溶解させ（油相）、これを水溶性高分子を溶解した水溶液中（水相）に加えてホモジナイザー等で乳化分散するとともに、マイクロカプセルの壁材となるモノマーもしくはプレポリマーを油相側又は水相側の何れか、あるいは、その両方に添加しておくことにより、油相と水相との界面で重合反応を生じさせ、あるいは、ポリマーを析出させて高分子化合物よりなる壁を形成させ、マイクロカプセルとする方法である。このような方法は、例えば、「マイクロカプセル」（近藤朝士著、日刊工業新聞社、１９７０年発行）、「マイクロカプセル」（近藤保ら著、三共出版、１９７７年発行）等に詳細に記載されている。
【０００９】
形成されるマイクロカプセルのカプセル壁としては、架橋ゼラチン、アルギン酸塩、セルロース類、ウレア樹脂、ウレタン樹脂、メラミン樹脂、ナイロン樹脂等、様々なものが使用されている。
特に、ウレア樹脂やウレタン樹脂のようにガラス転移温度を有し、そのガラス転移温度が室温よりやや高い壁を有するマイクロカプセルの場合には、室温ではカプセル壁が物質非透過性を示す一方、そのガラス転移温度以上では物質透過性を示すため、熱応答性マイクロカプセルと呼ばれ、感熱系の記録材料には非常に有用といえる。
【００１０】
即ち、支持体上に、ジアゾニウム塩を含有した熱応答性マイクロカプセルと、該カプセル外にカプラーとを発色主成分として含有した感熱記録層を設けた感熱記録材料では、ジアゾニウム塩を長期間安定に保持させることができると同時に、加熱することにより容易に発色画像を形成できるうえ、さらに光照射することにより形成画像を定着処理することも可能となる。
従って、ジアゾニウム塩のマイクロカプセル化により、記録材料としての安定性を飛躍的に向上させることが可能となった。
【００１１】
上述のように、感熱記録材料としての安定性は飛躍的な向上が見られるものの、ジアゾニウム塩自体に起因する不安定さは完全には抑制されておらず、感熱記録材料等の十分な長期保存性を得るまでに至っていない。また、印画、定着後であっても、光源下に長時間曝されるとジアゾニウム塩の光分解物が光分解反応を起こし、該反応に伴って着色ステインが増加して光定着後の非画像部（地肌部）の白色度が低下し、発色部とのコントラストの低下をも招くといった問題もある。
また、上記のような光分解反応は均一には起こり得ず、周囲の環境等により様々な分解生成物を生じることが知られており、数十種以上にもおよぶその生成物中に、光分解ステインと呼ばれる、特に可視領域に吸収を有する生成物を生ずる。ここで、このステインの発生が著しいと、光定着後の非画像部（地肌部）の白色度が低くなり、発色部とのコントラストも低下する結果、記録材料自体の商品価値を著しく損なうことになる。
【００１２】
ところが、ジアゾニウム塩の光分解反応は複雑であり、その生成物を特定することは難しいことから、光分解ステインの抑制は困難とされている。
従って、近年では光分解ステインに起因する長期安定化の向上に関して、盛んに研究が行われており、例えば、特開平８−３２４１２９号公報では、光定着型ジアゾニウム塩を含有するマイクロカプセルに特定の疎水性オイルを併用することにより、生保存性に優れると同時に、画像形成後に長時間光に曝されても白色度を損なうことのない画像保存性にも優る光定着型感熱記録材料が提案されている。また、特開平１１−７８２３２号公報では、ジアゾニウム塩自身の安定性向上を目的とした新規なジアゾニウム塩を用いた非定着型の感熱記録材料が提案されている。即ち、最大光吸収波長を３５０ｎｍ近傍より短波長域に有するジアゾニウム塩をマイクロカプセルに内包させ、該マイクロカプセルを用いた非定着型感熱記録材料により、一般に蛍光灯等に代表される、波長が３５０ｎｍ付近より長波長な光源下における画像形成後の地肌部の白色性及び画像保存性に関する改良が提案されている。
【００１３】
しかし、保存環境によっては、生保存性、画像記録後の発色部及び地肌部（非画像部）における画像保存性が未だ十分ではなく、更なる安定性の向上が求められているのが現状である。
さらに、近年では画像記録に要する記録時間の短縮、即ち、印画、定着を含めた画像形成の高速化の要望が高く、特にジアゾニウム塩を用いた光定着型の感熱記録材料において、既述のような安定性の向上を図りながら高速化をも達成しうる技術の要望が高く、該要望に応えるには、ジアゾニウム塩自体の光分解速度の向上が必須の条件となっている。
【００１４】
ジアゾニウム塩を発色成分として用いたこれらの記録材料は、光定着を効率よくおこなうため、定着工程で波長３６０ｎｍ前後の紫外線を照射することが一般的であった。しかし、紫外線は、特殊な光源を必要とし、さらに、目に対する影響が懸念されるなどの問題もあるため、４００ｎｍより長波長の可視光線の光源に効率よく定着し得るジアゾニウム塩を用いた記録材料が求められていた。
【００１５】
しかしながら、従来のジアゾニウム塩を用いた記録材料では４００ｎｍより長波長の光源で失活させる際に、定着が遅く長時間かかる問題点があった。また、定着を完全におこなう目的で長時間の光定着をおこなうと、定着によって生じた生成物がさらに反応し、地肌白色度の低い発色画像となる可能性があるといった問題点もあった。
【００１６】
また、本発明者らは、特開平１１−１１６５５３号公報、及び特願２００２−１３１５７５号明細書において、極大吸収波長（λｍａｘ）が４００ｎｍを越える新規なジアゾニウム塩（即ち、４−インドリノ型のジアゾニウム塩であり、窒素を含む複素環構造部の芳香環上の置換基が、水素原子、アルキル基、アルコキシ基、ハロゲン基、アシル基、又はアシルアミノ基であるもの）を提案しているが、該ジアゾニウム塩を発色成分とする感熱記録材料については、特に光定着後の地肌着色の抑制という点に関して更なる改良が望まれていた。
【００１７】
【発明が解決しようとする課題】
本発明の目的は、前記従来における諸問題を解決し、以下の目的を達成することを課題とする。
即ち、本発明の第１の目的は、新規なジアゾニウム塩及びその合成方法を提供することにある。また、本発明の第２の目的は、４００〜５００ｎｍの波長の光に対して定着感度を持ち、光定着性に優れ、生感材保存性、地肌耐光性に優れた記録材料を提供することにある。
【００１８】
【課題を解決するための手段】
本発明者らは上記課題に鑑み鋭意検討したところ、これまで知られていなかったベンゾチアゾリンを母核とするジアゾニウム塩を合成することに成功し、該ジアゾニウム塩を含む記録材料が、優れた光定着性、生感材保存性、地肌耐光性を持つことを見い出し、本発明を完成するに至った。
【００１９】
即ち、本発明が解決しようとする課題は、以下の手段により達成することができる。
＜１＞　下記一般式（１）で表されるジアゾニウム塩である。
【００２０】
【化４】
2004075649.tif 000002
【００２１】
一般式（１）中、Ｒ１は、水素原子、アルキル基又はアリール基を表す。Ｒ２は、アルキル基又はアリール基を表す。Ｒ３、Ｒ４、Ｒ５及びＲ６は、それぞれ独立に、水素原子又は一価の置換基を表す。但し、Ｒ３、Ｒ４、Ｒ５及びＲ６のうち少なくとも一つは−Ｎ２＋Ｘ−を表す。Ｘ−はアニオンを表す。
【００２２】
＜２＞　前記一般式（１）において、Ｒ３、Ｒ４、Ｒ５及びＲ６が、それぞれ独立に、水素原子、ハロゲン原子、アルキル基、アリール基、アルコキシ基、アリールオキシ基、アルキルチオ基、アリールチオ基、アルキルスルホニル基、アリールスルホニル基、アシルアミノ基、スルホニルアミノ基、又は−Ｎ２＋Ｘ−である前記＜１＞に記載のジアゾニウム塩である。
【００２３】
＜３＞　前記一般式（１）において、Ｒ５が−Ｎ２＋Ｘ−であり、Ｒ４がアルコキシ基又はアリールオキシ基である前記＜２＞に記載のジアゾニウム塩である。
【００２４】
＜４＞　前記＜１＞〜＜３＞のいずれかに記載のジアゾニウム塩を含む記録材料である。
【００２５】
＜５＞　支持体上に、前記＜１＞〜＜３＞のいずれかに記載のジアゾニウム塩及びカプラーを含有する感熱記録層を設けてなる前記＜４＞に記載の記録材料である。
【００２６】
＜６＞　前記カプラーが、下記一般式（２）で表される化合物又はその互変異性体である前＜５＞に記載の記録材料である。
【００２７】
【化５】
2004075649.tif 000003
【００２８】
一般式（２）中、Ｅ１及びＥ２は、それぞれ独立に、電子吸引性基を表す。Ｅ１とＥ２が互いに結合して環を形成してもよい。
【００２９】
＜７＞　有機塩基を更に含む前記＜５＞又は＜６＞に記載の記録材料である。
【００３０】
＜８＞　前記ジアゾニウム塩が、マイクロカプセル中に内包されている前記＜５＞〜＜７＞のいずれかに記載の記録材料である。
【００３１】
＜９＞　前記マイクロカプセルのカプセル壁が、ポリウレタン及び／又はポリウレアを構成成分として含むカプセル壁である前記＜８＞に記載の記録材料である。
【００３２】
＜１０＞　下記一般式（３）で表される化合物を原料として使用することを特徴とするジアゾニウム塩の合成方法である。
【００３３】
【化６】
2004075649.tif 000004
【００３４】
一般式（３）中、Ｒ１は、水素原子、アルキル基、又はアリール基を表す。Ｒ２は、アルキル基又はアリール基を表す。Ｒ７、Ｒ８、Ｒ９及びＲ１０は、それぞれ独立に、水素原子又は一価の置換基を表す。但し、Ｒ７、Ｒ８、Ｒ９及びＲ１０のうち少なくとも一つは−ＮＨＲ１１を表す。Ｒ１１は、水素原子又はアシル基を表す。
【００３５】
【発明の実施の形態】
以下、本発明のジアゾニウム塩及びその合成方法、並びに該ジアゾニウム塩を用いた記録材料について詳細に説明する。
【００３６】
＜ジアゾニウム塩＞
本発明のジアゾニウム塩は、下記一般式（１）で表されることを特徴とする。
【００３７】
【化７】
2004075649.tif 000005
【００３８】
一般式（１）中、Ｒ１は、水素原子、アルキル基又はアリール基を表す。Ｒ２は、アルキル基又はアリール基を表す。Ｒ３、Ｒ４、Ｒ５及びＲ６は、それぞれ独立に、水素原子又は一価の置換基を表す。但し、Ｒ３、Ｒ４、Ｒ５及びＲ６のうち少なくとも一つは−Ｎ２＋Ｘ−を表す。Ｘ−はアニオンを表す。
【００３９】
前記Ｒ１で表されるアルキル基は、無置換でも置換基を有していてもよく、該アルキル基に導入される置換基としては、例えば、アリール基、ハロゲン原子、アルコキシ基、アリールオキシ基、アルコキシカルボニル基、アシルオキシ基、アシルアミノ基、カルバモイル基、シアノ基、カルボキシル基、スルホニル基、ヘテロ環残基が好ましい。
前記Ｒ１で表されるアルキル基としては、総炭素数１〜３０のアルキル基が好ましく、総炭素数１〜２０のアルキル基がさらに好ましい。具体的には、メチル基、エチル基、ブチル基、ヘキシル基、オクチル基、２−エチルヘキシル基、３，５，５−トリメチルヘキシル基、ドデシル基、オクタデシル基、ベンジル基、（４−エトキシフェニル）メチル基、Ｎ，Ｎ−ジエチルカルバモイルメチル基、Ｎ，Ｎ−ジブチルカルバモイルメチル基、１−（Ｎ，Ｎ−ジブチルカルバモイル）エチル基、２−メトキシエチル基、１−メチル−２−フェノキシエチル基、（４−クロロフェニル）メチル基、、（２，４−ジクロロフェニル）メチル基が好ましくエチル基、ブチル基、ヘキシル基、ベンジル基、Ｎ，Ｎ−ジエチルカルバモイルメチル基、Ｎ，Ｎ−ジブチルカルバモイルメチル基、１−（Ｎ，Ｎ−ジブチルカルバモイル）エチル基、１−メチル−２−フェノキシエチル基、（４−クロロフェニル）メチル基、（２，４−ジクロロフェニル）メチル基が特に好ましい。
【００４０】
前記Ｒ１で表されるアリール基は、無置換でも置換基を有していてもよく、該アルキル基に導入される置換基としては、例えば、アルキル基、ハロゲン原子、アルコキシ基、アリールオキシ基、アルコキシカルボニル基、アシルオキシ基、アシルアミノ基、カルバモイル基、シアノ基、カルボキシル基、スルホニル基、ヘテロ環残基が好ましい。
前記Ｒ１で表されるアリール基としては、総炭素数６〜３０のアリール基が好ましく、総炭素数１〜２０のアリール基がさらに好ましい。具体的には、フェニル基、２−メチルフェニル基、３−メチルフェニル基、４−メチルフェニル基、４−フェニルフェノキシ基、４−クロロフェニル基、２−メトキシフェニル基、３−エトキシフェニル基、４−ブトキシフェニル基、２，４−ジエトキシフェニル基、２，５−ジブトキシフェニル基、４−フェノキシフェニル基、ナフチル基、４−ジブチルカルバモイルフェニル基、４−ジブチルスルファモイルフェニル基が好ましく、フェニル基、２−メチルフェニル基、３−メチルフェニル基、４−メチルフェニル基、４−クロロフェニル基、２−メトキシフェニル基、３−エトキシフェニル基、４−ブトキシフェニル基が特に好ましい。
【００４１】
前記Ｒ２は、アルキル基又はアリール基を表し、前記Ｒ１で表されるアルキル基又はアリール基と同義であり、好ましい具体例も同様である。
【００４２】
前記Ｒ３、Ｒ４、Ｒ５及びＲ６は、それぞれ独立に、水素原子又は一価の置換基を表す。但し、Ｒ３、Ｒ４、Ｒ５及びＲ６のうち少なくとも一つは−Ｎ２＋Ｘ−を表す。−Ｎ２＋はジアゾニオ基を表し、Ｘ−はアニオンを表す。
【００４３】
前記Ｒ３、Ｒ４、Ｒ５及びＲ６で表される一価の置換基としては、アルキル基、アリール基、ハロゲン原子、アルコキシ基、アリールオキシ基、アルキルチオ基、アリールチオ基、アシルアミノ基、アルコキシカルボニル基、カルバモイル基、シアノ基、アルキルスルホニル基、アリールスルホニル基、スルファモイル基が好ましく、さらにハロゲン原子、アルキル基、アリール基、アルコキシ基、アリールオキシ基、アルキルチオ基、アリールチオ基、アシルアミノ基、スルホニルアミノ基、又は−Ｎ２＋Ｘ−が好ましいが、上述のごとく、Ｒ３、Ｒ４、Ｒ５及びＲ６のうち少なくとも一つは−Ｎ２＋Ｘ−を表す。
【００４４】
前記Ｒ３、Ｒ４、Ｒ５及びＲ６で表されるアルキル基及びアリール基は、前記Ｒ１の場合と同義であり、好ましい具体例も同様である。
【００４５】
前記Ｒ３、Ｒ４、Ｒ５及びＲ６で表されるハロゲン原子としては、フッ素原子、塩素原子、臭素原子、沃素原子が好ましく、フッ素原子、塩素原子がさらに好ましい。
【００４６】
前記Ｒ３、Ｒ４、Ｒ５及びＲ６で表されるアルコキシ基としては、無置換でも置換基を有していてもよく、総炭素数１〜３０のアルコキシ基が好ましく、総炭素数１〜２０のアルコキシ基がさらに好ましい。具体的には、例えば、メトキシ基、エトキシ基、プロポキシ基、ブトキシ基、ヘキシルオキシ基、２−エチルヘキシルオキシ基、３，５，５−トリメチルヘキシルオキシ基、オクチルオキシ基、デシルオキシ基、２−フェノキシエトキシ基、２−（３，５−ジ−ｔ−ブチルフェノキシ）エトキシ基、ジブチルカルバモイルメトキシ基、ヘキサデシルオキシ基、オクタデシルオキシ基が好ましく、メトキシ基、エトキシ基、ブトキシ基、ヘキシルオキシ基、２−エチルヘキシルオキシ基、３，５，５−トリメチルヘキシルオキシ基、２−フェノキシエトキシ基、ジブチルカルバモイルメトキシ基がさらに好ましい。
【００４７】
前記Ｒ３、Ｒ４、Ｒ５及びＲ６で表されるアリールオキシ基としては、無置換でも置換基を有していてもよく、総炭素数６〜３０のアリールオキシ基が好ましく、総炭素数６〜２０のアリールオキシ基がさらに好ましい。具体的には、例えば、フェノキシ基、トリルオキシ基、４−クロロフェニルオキシ基、４−アセトアミドフェニルオキシ基、２−ブトキシフェニルオキシ基、２−ベンゾイルアミノフェニルオキシ基、２，５−ジメトキシ−４−ニトロフェニルオキシ基、３−オクチルオキシフェニルオキシ基が好ましく、フェノキシ基、トリルオキシ基、４−クロロフェニルオキシ基、４−アセトアミドフェニルオキシ基、２−ブトキシフェニルオキシ基、２，５−ジメトキシ−４−ニトロフェニルオキシ基がさらに好ましい。
【００４８】
前記Ｒ３、Ｒ４、Ｒ５及びＲ６で表されるアルキルチオ基として、無置換でも置換基を有していてもよく、総炭素数１〜３０のアルキルチオ基が好ましく、総炭素数１〜２０のアルキルチオ基がさらに好ましい。具体的には、例えば、メチルチオ基、エチルチオ基、ブチルチオ基、ヘキシルチオ基、２−エチルヘキシルチオ基、３，５，５−トリメチルヘキシルチオ基、オクチルチオ基、デシルチオ基、２−フェノキシエチルチオ基、２−（３，５−ジ−ｔ−ブチルフェノキシ）エチルチオ基、ジブチルカルバモイルメチルチオ基、ヘキサデシルチオ基、オクタデシルチオ基が好ましく、メチルチオ基、エチルチオ基、ブチルチオ基、ヘキシルチオ基、２−エチルヘキシルチオ基、３，５，５−トリメチルヘキシルチオ基、２−フェノキシエチルチオ基、ジブチルカルバモイルメチルチオ基がさらに好ましい。
【００４９】
前記Ｒ３、Ｒ４、Ｒ５及びＲ６で表されるアリールチオ基としては、無置換でも置換基を有していてもよく、総炭素数６〜３０のアリールチオ基が好ましく、総炭素数６〜２０のアリールチオ基がさらに好ましい。具体的には、例えば、フェニルチオ基、トリルチオ基、４−クロロフェニルチオ基、４−アセトアミドフェニルチオ基、２−ブトキシフェニルチオ基、２−ベンゾイルアミノフェニルチオ基、２，５−ジメトキシ−４−ニトロフェニルチオ基、３−オクチルオキシフェニルチオ基が好ましく、フェニルチオ基、トリルチオ基、４−クロロフェニルチオ基、４−アセトアミドフェニルチオ基、２−ブトキシフェニルチオ基、２，５−ジメトキシ−４−ニトロフェニルチオ基がさらに好ましい。
【００５０】
前記Ｒ３、Ｒ４、Ｒ５及びＲ６で表されるアシルアミノ基としては、無置換でも置換基を有していてもよく、総炭素数１〜３０のアシルアミノ基が好ましく、総炭素数１〜２０のアシルアミノ基がさらに好ましい。具体的には、例えば、ホルミルアミノ基、アセチルアミノ基、ブチリルアミノ基、ラウロイルアミノ基、ベンゾイルアミノ基、トルオイルアミノ基、フェノシキアセチル基、（４−メトキシフェノキシ）アセチル基、２’，４’−ジクロロベンゾイルアミノ基、２’，４’−ジ−ｔ−アミルベンゾイルアミノ基、アセチルメチルアミノ基、ベンゾイルメチルアミノ基、アセチルベンジルアミノ基が好ましく、アセチルアミノ基、ブチリルアミノ基、ベンゾイルアミノ基、トルオイルアミノ基、フェノシキアセチル基、２’，４’−ジ−ｔ−アミルベンゾイルアミノ基、アセチルメチルアミノ基、ベンゾイルメチルアミノ基、アセチルベンジルアミノ基がさらに好ましい。
【００５１】
前記Ｒ３、Ｒ４、Ｒ５及びＲ６で表されるアルコキシカルボニル基としては、無置換でも置換基を有していてもよく、総炭素数２〜３０のアルコキシカルボニル基が好ましく、総炭素数２〜２０のアルコキシカルボニル基がさらに好ましい。具体的には、例えば、メトキシカルボニル基、エトキシカルボニル基、ブトキシカルボニル基、フェノキシカルボニル基、（２−エチルヘキシル）オキシカルボニル基、ヘキシルオキシカルボニル基、オクチルオキシカルボニル基、（４−メトキシフェニル）オキシカルボニル基が好ましく、メトキシカルボニル基、エトキシカルボニル基、ブトキシカルボニル基、フェノキシカルボニル基が特に好ましい。
【００５２】
前記Ｒ３、Ｒ４、Ｒ５、Ｒ６で表されるカルバモイル基としては、無置換でも置換基を有していてもよく、総炭素数１〜３０のカルバモイル基が好ましく、総炭素数１〜２０のカルバモイル基がさらに好ましい。具体的には、例えば、カルバモイル基、Ｎ−フェニルカルバモイル基、Ｎ−ブチルカルバモイル基、Ｎ−オクチルカルバモイル基、Ｎ，Ｎ−ジメチルカルバモイル基、Ｎ，Ｎ−ジエチルカルバモイル基、Ｎ，Ｎ−ジブチルカルバモイル基、Ｎ，Ｎ−ジヘキシルカルバモイル基、Ｎ，Ｎ−ジフェニルカルバモイル基、Ｎ−メチル−Ｎ−フェニルカルバモイル基、Ｎ−エチル−Ｎ−フェニルカルバモイル基、Ｎ−メチル−Ｎ−トリルカルバモイル、モルホリノカルボニル基、ピペリジノカルボニル基、Ｎ，Ｎ−ビス（２−メトキシエチル）カルバモイル基が好ましく、Ｎ−ブチルカルバモイル基、Ｎ−オクチルカルバモイル基、Ｎ−フェニルカルバモイル基、Ｎ，Ｎ−ジエチルカルバモイル基、Ｎ，Ｎ−ジブチルカルバモイル基、Ｎ−メチル−Ｎ−フェニルカルバモイル基が特に好ましい。
【００５３】
前記Ｒ３、Ｒ４、Ｒ５、Ｒ６で表されるアルキルスルホニル基としては、無置換でも置換基を有していてもよく、総炭素数１〜３０のアルキルスルホニル基が好ましく、総炭素数１〜２０のアルキルスルホニル基がさらに好ましい。具体的には、例えば、メチルスルホニル基、エチルスルホニル基、ブチルスルホニル基、ヘキシルスルホニル基、ベンジルスルホニル基が好ましく、メチルスルホニル基、ベンジルスルホニル基が特に好ましい。
【００５４】
前記Ｒ３、Ｒ４、Ｒ５及びＲ６で表されるアリールスルホニル基としては、無置換でも置換基を有していてもよく、総炭素数１〜３０のアリールスルホニル基が好ましく、総炭素数１〜２０のアリールスルホニル基がさらに好ましい。具体的には、例えば、フェニルスルホニル基、４−メチルフェニルスルホニル基、ナフチルスルホニル基、４−メトキシスルホニル基、４−クロロフェニルスルホニル基が好ましく、メチルスルホニル基、フェニルスルホニル基、４−メチルフェニルスルホニル基が特に好ましい。
【００５５】
前記Ｒ３、Ｒ４、Ｒ５及びＲ６で表されるスルファモイル基としては、無置換でも置換基を有していてもよく、総炭素数１〜３０のスルファモイル基が好ましく、総炭素数１〜２０のスルファモイル基がさらに好ましい。具体的には、例えば、スルファモイル基、Ｎ−フェニルスルファモイル基、Ｎ，Ｎ−ジメチルスルファモイル基、Ｎ，Ｎ−ジエチルスルファモイル基、Ｎ，Ｎ−ジブチルスルファモイル基、Ｎ，Ｎ−ジヘキシルスルファモイル基、Ｎ，Ｎ−ジフェニルスルファモイル基、Ｎ−メチル−Ｎ−フェニルスルファモイル基、Ｎ−エチル−Ｎ−フェニルスルファモイル基、Ｎ−メチル−Ｎ−トリルスルファモイル基、モルホリノスルホニル基、ピペリジノスルホニル基、Ｎ，Ｎ−ビス（２−メトキシエチル）スルホニル基が好ましく、スルファモイル基、Ｎ−フェニルスルファモイル基、Ｎ，Ｎ−ジブチルスルファモイル基、Ｎ，Ｎ−ジフェニルスルファモイル基、Ｎ−メチル−Ｎ−フェニルスルファモイル基が特に好ましい。
【００５６】
一般式（１）においては、Ｒ３、Ｒ４、Ｒ５及びＲ６のうち少なくとも一つはアルコキシル基又はアリールオキシ基であることが好ましい。このアルコキシル基、アリールオキシ基は、上記したアルコシキル基、アリールオキシ基と同義であり、好ましい例も同様である。また、置換位置としては、Ｒ４が、アルコキシ基又はアリールオキシ基であることが特に好ましい。
【００５７】
また、Ｒ３、Ｒ４、Ｒ５及びＲ６のうち少なくとも一つは−Ｎ２＋Ｘ−を表すが、Ｒ５が−Ｎ２＋Ｘ−であることが特に好ましい。
【００５８】
前記Ｘ−で表されるアニオンとしては、無機アニオン、有機アニオンのいずれでもよい。無機アニオンとしては、例えば、ヘキサフルオロリン酸イオン、ホウフッ化水素酸イオン、塩化物イオン、硫酸イオンが好ましく、中でも、ヘキサフルオロリン酸イオン、ホウフッ化水素酸イオンが特に好ましい。また、有機アニオンとしては、例えばポリフルオロアルキルカルボン酸イオン、ポリフルオロアルキルスルホン酸イオン、芳香族カルボン酸イオン、芳香族スルホン酸イオン、特願２００２−１０８９１９号明細書に記載のイオンが好ましく、中でも、ポリフルオロアルキルカルボン酸イオン、ポリフルオロアルキルスルホン酸イオン、特願２００２−１０８９１９号明細書に記載のイオンが特に好ましい。
【００５９】
さらに、一般式（１）で表されるジアゾニウム塩としては、Ｒ１、Ｒ２、Ｒ３、Ｒ４、Ｒ５、Ｒ６、Ｒ７が置換基としてジアゾニオアリール基を有し、複数のジアゾニオ基を有していてもよい。
【００６０】
本発明の一般式（１）で表されるジアゾニウム塩は、後述する合成方法により得ることができる。
【００６１】
以下に、一般式（１）に表されるジアゾニウム塩の具体例（例示化合物Ａ−１〜Ａ−３０）を示すが、本発明はこれらに限定されるものではない。
【００６２】
【化８】
2004075649.tif 000006
【００６３】
【化９】
2004075649.tif 000007
【００６４】
【化１０】
2004075649.tif 000008
【００６５】
＜ジアゾニウム塩の合成方法＞
本発明におけるジアゾニウム塩の合成方法は、下記一般式（３）で表される化合物を原料として使用することを特徴とする。当該合成方法を使用することにより、上述した本発明の一般式（１）で表されるジアゾニウム塩を得ることができる。
【００６６】
【化１１】
2004075649.tif 000009
【００６７】
一般式（３）中、Ｒ１は、水素原子、アルキル基、又はアリール基を表す。Ｒ２は、アルキル基又はアリール基を表す。Ｒ７、Ｒ８、Ｒ９及びＲ１０は、それぞれ独立に、水素原子又は一価の置換基を表す。但し、Ｒ７、Ｒ８、Ｒ９及びＲ１０のうち少なくとも一つは−ＮＨＲ１１を表す。Ｒ１１は、水素原子又はアシル基を表す。
【００６８】
一般式（３）において、Ｒ１及びＲ２で表されるアルキル基又はアリール基は、前記一般式（１）におけるＲ１及びＲ２がアルキル基又はアリール基を表す場合と同義であり、その好ましい例も同様である。
【００６９】
一般式（３）におけるＲ７、Ｒ８、Ｒ９及びＲ１０における一価の置換基としては、アルキル基、アリール基、ハロゲン原子、アルコキシ基、アリールオキシ基、アルキルチオ基、アリールチオ基、アシルアミノ基、アルコキシカルボニル基、カルバモイル基、シアノ基、アルキルスルホニル基、アリールスルホニル基、スルファモイル基が好ましく、さらにハロゲン原子、アルキル基、アリール基、アルコキシ基、アリールオキシ基、アルキルチオ基、アリールチオ基、アシルアミノ基、スルホニルアミノ基、又は−ＮＨＲ１１が好ましいが、上述のごとく、Ｒ７、Ｒ８、Ｒ９及びＲ１０のうち少なくとも一つは−ＮＨＲ１１を表す。
【００７０】
一般式（３）におけるＲ７、Ｒ８、Ｒ９及びＲ１０が、アルキル基、アリール基、ハロゲン原子、アルコキシ基、アリールオキシ基、アルキルチオ基、アリールチオ基、アシルアミノ基、アルコキシカルボニル基、カルバモイル基、シアノ基、アルキルスルホニル基、アリールスルホニル基、又はスルファモイル基を表す場合、これらは、前記一般式（１）における場合と同義であり、その好ましい例も同様である。
【００７１】
一般式（３）においては、Ｒ７、Ｒ８、Ｒ９及びＲ１０の少なくとも一つが−ＮＨＲ１１を表し、Ｒ７は水素原子又はアシル基を表す。
上記Ｒ１１で表されるアシル基としては、総炭素数１〜３０のアシル基が好ましく、総炭素数１〜２０のアシル基がさらに好ましい。具体的には、例えば、ホルミル基、アセチル基、プロピオニル基、ピバロイル基、ブチロイル基、４−フェノキシブチロイル基、ベンゾイル基、（４−エトキシフェニル）カルボニル基、（２−ブトキシフェニル）カルボニル基、（４−クロロフェニル）カルボニル基が好ましく、ホルミル基、アセチル基、プロピオニル基、ピバロイル基、ベンゾイル基、（４−クロロフェニル）カルボニル基が特に好ましい。
一般式（３）におけるＲ７、Ｒ８、Ｒ９及びＲ１０いずれかがアミノ基である場合、酸と塩を形成していてもよい。好ましい酸としては、塩酸、硫酸、メタンスルホン酸、トルエンスルホン酸が挙げられる。
【００７２】
ジアゾニウム塩の合成にあたっては、一般式（３）におけるＲ７、Ｒ８、Ｒ９及びＲ１０が、−ＮＨＲ７（Ｒ７＝アシル基）の場合、これを−ＮＨＲ１１（Ｒ１１＝水素原子）に変換して用いる。この変換は、酸性条件下でも、塩基性条件下でも可能であり、添加する酸としては塩酸、硫酸、アルキルスルホン酸、アリールスルホン酸が好ましく、添加する塩基としては水酸化ナトリウム、水酸化カリウム、水酸化カルシウムが好ましい。添加によって酸を発生する化合物も好ましく、塩化アセチル、塩化プロピオニルが好ましい。
反応溶媒としては、水、メタノール、エタノール、プロパノール、ブタノール、酢酸が好ましく、これらの混合溶媒も好ましい。
反応温度は、室温から溶媒の沸点の間が好ましいが、反応速度及び溶解性の点から５０℃以上の高温で行う方が好ましい。
また、一般式（３）におけるＲ７、Ｒ８、Ｒ９及びＲ１０が、−ＮＨＲ１１（Ｒ１１＝水素原子）の場合、この化合物を酸性溶媒中、亜硝酸ナトリウム、亜硝酸カリウム、ニトロシル硫酸、亜硝酸イソアミル等を用いてジアゾ化することによりジアゾニウム塩が得られる。
【００７３】
《一般式（３）で表される化合物の合成方法》
上記一般式（３）で表される化合物は、下記一般式（４）で表される化合物を使用することにより合成することができる。
【００７４】
【化１２】
2004075649.tif 000010
【００７５】
一般式（４）中、Ｒ１は、水素原子、アルキル基又はアリール基を表す。Ｒ２は、アルキル基又はアリール基を表す。Ｒ７、Ｒ８、Ｒ９及びＲ１０は、それぞれ独立に、水素原子又は一価の置換基を表す。但し、Ｒ７、Ｒ８、Ｒ９及びＲ１０のうち少なくとも一つは−ＮＨＲ１１を表す。Ｒ１１は、水素原子又はアシル基を表す。
【００７６】
一般式（４）におけるＲ１、Ｒ２、Ｒ７、Ｒ８、Ｒ９、Ｒ１０及びＲ１１は、前記一般式（３）におけるＲ１、Ｒ２、Ｒ７、Ｒ８、Ｒ９、Ｒ１０及びＲ１１と同義であり、好ましい具体例も同様である。
【００７７】
一般式（３）で表される化合物の合成方法においては、以下の条件が使用できる。
合成反応は酸化反応である。酸化剤としては、塩素、臭素、ヨウ素、塩化スルホニル、又は塩化スルフリルが好ましく、取り扱い、収率の点からは、臭素が最も好ましい。
酸化剤の使用量は、一般式（４）で表される化合物に対し、モル比で９０％〜１３０％が好ましく、１００％〜１１０％が特に好ましい。酸化剤量が少ないと原料が残留し、多いと副反応物が増えることがある。
【００７８】
反応に使用する溶媒としては、酸化剤と反応しないものであればよく、酢酸、プロピオン酸、アセトニトリル、クロロホルム、塩化メチレン、酢酸エチル、クロロベンゼンが好ましい。特に、酢酸、クロロホルム、塩化メチレンが、収率の点から好ましい。これらの溶媒の混合溶媒も使用できる。溶媒の使用量は、原料が溶解する程度でよいが、高濃度であると高粘化し撹拌効率が下がり、低濃度では容積効率が低下するため、使用する一般式（４）で表される化合物の質量に対し、１００％〜２０００％の範囲が好ましい。２００％〜５００％であればさらに好ましい。
【００７９】
反応温度は、−１０℃〜１２０℃の範囲で選べばよい。一般的に高温ほど早く反応は完結するが、本合成方法は室温以下でも速やかに反応するため、収率の点から、−５℃〜３５℃範囲で行うことが好ましい。また、酢酸を溶媒に使用する場合には、酢酸の結晶化を防ぐために１０℃以上で行うことが好ましい。
【００８０】
一般式（３）で表される化合物の合成は、「Ｏｒｇａｎｉｃ　Ｆｕｎｃｔｉｏｎａｌ　Ｇｒｏｕｐ　Ｐｒｅｐａｒａｔｉｏｎｓ　Ｖｏｌｕｍｅ　ＩＩ」（Ｓｔａｎｌｅｙ　Ｒ．　Ｓａｎｄｌｅｒ，　Ｗｏｌｆ　Ｋａｒｏ著（１９７１）　Ａｃａｄｅｍｉｃ　Ｐｒｅｓｓ，　Ｉｎｃ．）、「新実験化学講座１４　有機化合物の合成と反応ＩＩＩ」（（１９７６）丸善株式会社）、Ｊ．Ｃｈｅｍ．Ｓｏｃ．（Ｃ）（１９６７）２２１２−２２２０等による公知の方法で合成できる。
【００８１】
本発明のジアゾニウム塩は、後述する記録材料に好適に用いることができ、特に感熱記録材料の感熱記録層に発色成分として含有されることが好ましい。
【００８２】
また、本発明のジアゾニウム塩は、油状物、結晶状態のいずれであってもよいが、取扱い性の点で常温で結晶状態のものが好ましい。これらの本発明のジアゾニウム塩は単独で用いてもよいし、２種以上を併用してもよく、また、既存のジアゾニウム塩と併用してもよい。
【００８３】
本発明のジアゾニウム塩を、後述する記録材料の感熱記録層に用いる場合には、その含有量としては、０．０２〜５ｇ／ｍ２が好ましく、発色濃度の点から０．１〜４ｇ／ｍ２がより好ましい。
【００８４】
本発明のジアゾニウム塩の安定化のために、塩化亜鉛、塩化カドミウム、塩化スズ等を用いて錯化合物を形成させ、ジアゾニウム塩の安定化を図ることもできる。
【００８５】
一般式（１）で表されるジアゾニウム塩は、後述のカプラーとの反応により発色し、高い発色濃度が得られる一方、蛍光灯等の３８０〜４６０ｎｍの波長範囲での光分解性に優れ、短時間の光照射でも十分に定着を完了しうる、高速分解性を有するため、光定着型の感熱記録材料に用いる発色成分として非常に有用である。
【００８６】
＜カプラー＞
次に、本発明の記録材料において使用可能なカプラー（カップリング成分）について説明する。
前記カプラーは、塩基性雰囲気及び／又は中性雰囲気でジアゾニウム塩とカップリングして色素を形成するものであればいずれの化合物も使用可能である。ハロゲン化銀写真感光材料用のいわゆる４当量カプラーはすべてカプラーとして使用可能である。これらは目的とする色相に応じて選択することが可能である。
例えば、カルボニル基の隣にメチレン基を有するいわゆる活性メチレン化合物、フェノール誘導体、ナフトール誘導体などがあり、具体例として下記のものが挙げられ本発明の目的に合致する範囲で使用される。
【００８７】
前記カプラーの具体例としては、例えば、レゾルシン、フロログルシン、２，３−ジヒドロキシナフタレン、２，３−ジヒドロキシナフタレン−６−スルホン酸ナトリウム、１−ヒドロキシ−２−ナフトエ酸モルホリノプロピルアミド、２−ヒドロキシ−３−ナフタレンスルホン酸ナトリウム、２−ヒドロキシ−３−ナフタレンスルホン酸アニリド、２−ヒドロキシ−３−ナフタレンスルホン酸モルホリノプロピルアミド、２−ヒドロキシ−３−ナフタレンスルホン酸−２−エチルヘキシルオキシプロピルアミド、２−ヒドロキシ−３−ナフタレンスルホン酸−２−エチルヘキシルアミド、５−アセトアミド−１−ナフトール、１−ヒドロキシ−８−アセトアミドナフタレン−３，６−ジスルホン酸ナトリウム、１−ヒドロキシ−８−アセトアミドナフタレン−３，６−ジスルホン酸ジアニリド、１，５−ジヒドロキシナフタレン、２−ヒドロキシ−３−ナフトエ酸モルホリノプロピルアミド、２−ヒドロキシ−３−ナフトエ酸オクチルアミド、２−ヒドロキシ−３−ナフトエ酸アニリド、５，５−ジメチル−ｌ，３−シクロヘキサンジオン、１，３−シクロペンタンジオン、５−（２−ｎ−テトラデシルオキシフェニル）−１，３−シクロへキサンジオン、５−フェニル−４−メトキシカルボニル−１，３−シクロヘキサンジオン、５−（２，５−ジーｎ−オクチルオキシフェニル）−１，３−シクロヘキサンジオン、
【００８８】
Ｎ，Ｎ’−ジシクロヘキシルバルビツール酸、Ｎ，Ｎ’−ジ−ｎ−ドデシルバルビツール酸、Ｎ−ｎ−オクチル−Ｎ’−ｎ−オタタデシルバルビツール酸、Ｎ−フェニル−Ｎ’−（２，５−ジ−ｎ−オクチルオキジフェニル）バルビツール酸、Ｎ，Ｎ’−ビス（オクタデシルオキシカルボニルメチル）バルビツール酸、１−フェニル−３−メチル−５−ピラゾロン、１−（２，４，６−トリクロロフェニル）−３−アニリノ−５−ピラゾロン、１−（２，４，６−トリクロロフェニル）−３−ベンズアミド−５−ピラゾロン、６−ヒドロキシ−４−メチル−３−シアノ−１−（２−エチルヘキシル）−２−ピリドン、２，４−ビス−（ベンゾイルアセトアミド）トルエン、１，３−ビス−（ピバロイルアセトアミドメチル）ベンゼン、ベンゾイルアセトニトリル、テノイルアセトニトリル、アセトアセトアニリド、ベンゾイルアセトアニリド、ピバロイルアセトアニリド、２−クロロ−５−（Ｎ−ｎ−ブチルスルファモイル）−１−ビバロイルアセトアミドベンゼン、１−（２−エチルヘキシルオキシプロピル）−３−シアノ−４−メチル−６−ヒドロキシ−１，２−ジヒドロピリジン−２−オン、１−（ドデシルオキシプロピル）−３−アセチル−４−メチル−６−ヒドロキシ−１，２−ジヒドロピリジン−２−オン、１−（４−ｎ−オクチルオキシフェニル）−３−ｔｅｒｔ−ブチル−５−アミノピラゾール等が挙げられる。
【００８９】
カプラーの詳細については、特開平４−２０１４８３号公報、特開平７−２２３３６７号公報、特開平７−２２３３６８号公報、特開平７−３２３６６０号公報、特願平５−２７８６０８号明細書、特願平５−２９７０２４号明細書、特願平６−１８６６９号公報、特願平６−１８６７０号明細書、特願平７−３１６２８０号明細書、特願平８−０２７０９５号明細書、特願平８−０２７０９６号明細書、特願平８−０３０７９９号明細書、特願平８−１２６１０号明細書、特願平８−１３２３９４号明細書、特願平８−３５８７５５号明細書、特願平８−３５８７５６号明細書、特願平９−０６９９９０号明細書等に記載されている。
【００９０】
上記のうち、本発明におけるカプラーとしては、下記一般式（２）で表される化合物又はその互変異性体が特に好ましい。
以下に、一般式（２）で表される化合物について詳述する。
【化１３】
2004075649.tif 000011
【００９１】
一般式（２）において、Ｅ１及びＥ２は、それぞれ独立に、電子吸引性基を表す。また、Ｅ１及びＥ２は互いに結合して環を形成してもよい。
【００９２】
前記Ｅ１及びＥ２で表される電子吸引性基とは、Ｈａｍｍｅｔｔのσｐ値が正である置換基を意味し、これらは同一であっても異なっていてもよく、例えば、アセチル基、プロピオニル基、ピバロイル基、クロロアセチル基、トリクロロアセチル基、トリフルオロアセチル基、１−メチルシクロプロピルカルボニル基、１−エチルシクロプロピルカルボニル基、１−ベンジルシクロプロピルカルボニル基、ベンゾイル基、４−メトキシベンゾイル基、テノイル基等のアシル基；メトキシカルボニル基、エトキシカルボニル基、２−メトキシエトキシカルボニル基、４−メトキシフェノキシカルボニル基等のオキシカルボニル基；カルバモイル基、Ｎ，Ｎ−ジメチルカルバモイル基、Ｎ，Ｎ−ジエチルカルバモイル基、Ｎ−フェニルカルバモイル基、Ｎ−〔２，４−ビス（ペンチルオキシ）フェニル〕カルバモイル基、Ｎ−〔２，４−ビス（オクチルオキシ）フェニル〕カルバモイル基、モルホリノカルボニル基等のカルバモイル基；メタンスルホニル基、ベンゼンスルホニル基、トルエンスルホニル基等のアルキルスルホニル基又はアリールスルホニル基；ジエチルホスホノ基等のホスホノ基；ベンゾオキサゾール−２−イル基、ベンゾチアゾール−２−イル基、３，４−ジヒドロキナゾリン−４−オン−２−イル基、３，４−ジヒドロキナゾリン−４−スルホン−２−イル基等の複素環基；ヘテロ環基；ニトロ基；イミノ基；シアノ基が好適に挙げられる。
【００９３】
また、Ｅ１及びＥ２で表される電子吸引性基は、両者が結合し環を形成してもよい。Ｅ１及びＥ２で形成される環としては、５員ないし６員の炭素環又は複素環が好ましい。
【００９４】
以下に、一般式（２）で表されるカプラーの具体例として例示化合物（Ｂ−１）〜（Ｂ−３８）をを示すが、本発明はこれらに限定されるものではない。なお、以下に示すカプラーの互変異性体も好適なものとして挙げることができる。
【００９５】
【化１４】
2004075649.tif 000012
【００９６】
【化１５】
2004075649.tif 000013
【００９７】
【化１６】
2004075649.tif 000014
【００９８】
【化１７】
2004075649.tif 000015
【００９９】
【化１８】
2004075649.tif 000016
【０１００】
【化１９】
2004075649.tif 000017
【０１０１】
前記カプラーの互変異性体とは、上記に代表されるカプラーの異性体として存在するものであって、その両者間で構造が容易に変化し合う関係にあるものをいい、本発明に用いるカプラーとしては、該互変異性体も好ましい。
【０１０２】
＜マイクロカプセル化＞
本発明の記録材料においては、その使用前の生保存性を良化する目的で、ジアゾニウム塩をマイクロカプセルに内包させることが好ましい。該マイクロカプセルの形成方法としては、既に公知の方法の中から適宜選択することができる。
【０１０３】
マイクロカプセルのカプセル壁を形成する高分子物質としては、常温では非透過性であり、加熱時に透過性となる性質を有することが必要である点から、特にガラス転移温度が６０〜２００℃のものが好ましく、例えば、ポリウレタン、ポリウレア、ポリアミド、ポリエステル、尿素・ホルムアルデヒド樹脂、メラミン樹脂、ポリスチレン、スチレン・メタクリレート共重合体、スチレン・アクリレート共重合体、及びこれらの混合系を挙げることができる。
【０１０４】
マイクロカプセル形成方法としては、具体的には、界面重合法や内部重合法が適している。該カプセル形成方法の詳細、及びリアクタントの具体例等については、米国特許第３，７２６，８０４号、同第３，７９６，６６９号等の明細書に記載がある。例えば、カプセル壁材として、ポリウレア、ポリウレタンを用いる場合には、ポリイソシアネート及びそれと反応してカプセル壁を形成する第２物質（例えば、ポリオールやポリアミン）を水性媒体又はカプセル化すべき油性媒体中に混合し、水中でこれらを乳化分散し次に加温することにより油滴界面で高分子形成反応を起こしマイクロカプセル壁を形成する。なお、上記第２物質の添加を省略した場合もポリウレアを生成することができる。
【０１０５】
本発明においては、マイクロカプセルのカプセル壁を形成する高分子物質としては、ポリウレタン及びポリウレアの少なくとも１種を成分として含有することが好ましい。
【０１０６】
次に、ジアゾニウム塩内包マイクロカプセル（ポリウレア・ポリウレタン壁）の製造方法について述べる。
まず、ジアゾニウム塩は、カプセルの芯となる疎水性の有機溶媒に溶解又は分散させ、マイクロカプセルの芯となる油相を調製する。このとき、さらに壁材として多価イソシアネートが添加される。
【０１０７】
前記油相の調製に際し、ジアゾニウム塩を溶解、分散してマイクロカプセルの芯の形成に用いる疎水性の有機溶媒としては、沸点１００〜３００℃の有機溶媒が好ましく、例えば、アルキルナフタレン、アルキルジフェニルエタン、アルキルジフェニルメタン、アルキルビフェニル、アルキルターフェニル、塩素化パラフィン、リン酸エステル類、マレイン酸エステル類、アジピン酸エステル類、フタル酸エステル類、安息香酸エステル類、炭酸エステル類、エーテル類、硫酸エステル類、スルホン酸エステル類等が挙げられる。これらは２種以上混合して用いてもよい。
【０１０８】
カプセル化しようとするジアゾニウム塩の前記有機溶媒に対する溶解性が劣る場合には、用いるジアゾニウム塩の溶解性の高い低沸点溶媒を補助的に併用することもでき、該低沸点溶媒としては、例えば、酢酸エチル、酢酸プロピル、酢酸イソプロピル、酢酸ブチル、メチレンクロライド、テトラヒドロフラン、アセトニトリル、アセトン等が挙げられる。
【０１０９】
このため、ジアゾニウム塩は、高沸点疎水性有機溶媒、低沸点溶媒に対する適当な溶解度を有していることが好ましく、具体的には、該溶剤に５％以上の溶解度を有していることが好ましい。水に対する溶解度は１％以下が好ましい。
【０１１０】
一方、用いる水相には水溶性高分子を溶解した水溶液を使用し、これに前記油相を投入後、ホモジナイザー等の手段により乳化分散を行うが、該水溶性高分子は、分散を均一かつ容易にするとともに、乳化分散した水溶液を安定化させる分散媒として作用する。ここで、さらに均一に乳化分散し安定化させるためには、油相あるいは水相の少なくとも一方に界面活性剤を添加してもよい。界面活性剤は公知の乳化用界面活性剤が使用可能である。界面活性剤を添加する場合の添加量としては、油相質量に対して０．１〜５質量％が好ましく、０．５〜２質量％がより好ましい。
【０１１１】
調製された油相を分散する水溶性高分子水溶液に用いる水溶性高分子は、乳化しようとする温度における、水に対する溶解度が５％以上の水溶性高分子が好ましく、例えば、ポリビニルアルコール及びその変成物、ポリアクリル酸アミド及びその誘導体、エチレン−酢酸ビニル共重合体、スチレン−無水マレイン酸共重合体、エチレン−無水マレイン酸共重合体、イソブチレン−無水マレイン酸共重合体、ポリビニルピロリドン、エチレン−アクリル酸共重合体、酢酸ビニル−アクリル酸共重合体、カルボキシメチルセルロース、メチルセルロース、カゼイン、ゼラチン、澱粉誘導体、アラビヤゴム、アルギン酸ナトリウム等が挙げられる。
【０１１２】
前記水溶性高分子は、イソシアネート化合物との反応性がないか、もしくは低いことが好ましく、例えば、ゼラチンのように分子鎖中に反応性のアミノ基を有するものは、予め変成する等して反応性をなくしておくことが好ましい。
【０１１３】
前記多価イソシアネート化合物としては、３官能以上のイソシアネート基を有する化合物が好ましいが、２官能のイソシアネート化合物であってもよい。具体的には、キシレンジイソシアネート及びその水添物、ヘキサメチレンジイソシアネート、トリレンジイソシアネート及びその水添物、イソホロンジイソシアネート等のジイソシアネートを主原料とし、これらの２量体あるいは３量体（ビューレットあるいはイソシアヌレート）の他、トリメチロールプロパン等のポリオールとキシリレンジイソシアネート等の２官能イソシアネートとのアダクト体として多官能としたもの、トリメチロールプロパン等のポリオールとキシリレンジイソシアネート等の２官能イソシアネートとのアダクト体にポリエチレンオキシド等の活性水素を有するポリエーテル等の高分子量化合物を導入した化合物、ベンゼンイソシアネートのホルマリン縮合物等が挙げられる。
【０１１４】
特開昭６２−２１２１９０号公報、特開平４−２６１８９号公報、特開平５−３１７６９４号公報、特願平８−２６８７２１号公報等に記載の化合物が好ましい。
【０１１５】
多価イソシアネートの使用量としては、マイクロカプセルの平均粒径が０．３〜１２μｍで、壁厚みが０．０１〜０．３μｍとなるように決定される。また、その分散粒子径としては、０．２〜１０μｍ程度が一般的である。
【０１１６】
水相中に油相を加えた乳化分散液中では、油相と水相の界面において多価イソシアネートの重合反応が生じてポリウレア壁が形成される。
【０１１７】
水相中又は油相の疎水性溶媒中に、さらにポリオール及び／又はポリアミンを添加しておけば、多価イソシアネートと反応してマイクロカプセル壁の構成成分の一つとして用いることもできる。上記反応において、反応温度を高く保ち、あるいは、適当な重合触媒を添加することが反応速度を速める点で好ましい。
【０１１８】
これらのポリオール又はポリアミンの具体例としては、プロピレングリコール、グリセリン、トリメチロールプロパン、トリエタノールアミン、ソルビトール、ヘキサメチレンジアミン等が挙げられる。ポリオールを添加した場合には、ポリウレタン壁が形成される。
【０１１９】
多価イソシアネート、ポリオール、反応触媒、あるいは、壁剤の一部を形成させるためのポリアミン等については成書に詳しい（岩田敬治編　ポリウレタンハンドブック　日刊工業新聞社（１９８７））。
【０１２０】
乳化は、ホモジナイザー、マントンゴーリー、超音波分散機、ディゾルバー、ケディーミル等の公知の乳化装置の中から適宜選択して行うことができる。乳化後は、カプセル壁形成反応を促進させるために乳化物を３０〜７０℃に加温することが行われる。また、反応中はカプセル同士の凝集を防止するために、加水してカプセル同士の衝突確率を下げたり、十分な攪拌を行う等の必要がある。
【０１２１】
また、反応中に改めて凝集防止用の分散物を添加してもよい。重合反応の進行に伴って炭酸ガスの発生が観測され、その終息をもっておよそのカプセル壁形成反応の終点とみなすことができる。通常、数時間反応させることにより、目的のジアゾニウム塩内包マイクロカプセルを得ることができる。
【０１２２】
次に、本発明に用いるカプラーは、例えば、水溶性高分子、有機塩基、その他の発色助剤等とともに、サンドミル等により固体分散して用いることもできるが、特に好ましくは、予め水に難溶性又は不溶性の高沸点有機溶剤に溶解した後、これを界面活性剤及び／又は水溶性高分子を保護コロイドとして含有する高分子水溶液（水相）と混合し、ホモジナイザー等で乳化した乳化分散物として用いることが好ましい。この場合、必要に応じて、低沸点溶剤を溶解助剤として用いることもできる。さらに、カプラー、有機塩基は別々に乳化分散することも、混合してから高沸点有機溶剤に溶解し、乳化分散することも可能である。好ましい乳化分散粒子径は１μｍ以下である。
前記カプラーの使用量としては、ジアゾニウム塩１質量部に対して、０．１〜３０質量部が好ましい。
【０１２３】
この場合に使用される高沸点有機溶剤は、例えば、特開平２−１４１２７９号公報に記載の高沸点オイルの中から適宜選択することができる。中でも、乳化分散物の乳化安定性の観点から、エステル類が好ましく、リン酸トリクレジルが特に好ましい。上記オイル同士、又は他のオイルとの併用も可能である。
【０１２４】
前記有機溶剤に、さらに溶解助剤として、低沸点の補助溶剤を加えることもでき、該補助溶剤としては、例えば、酢酸エチル、酢酸イソプロピル、酢酸ブチル及びメチレンクロライド等を好適に挙げることができる。場合に応じて、高沸点オイルを含まず、低沸点補助溶剤のみを用いることもできる。
【０１２５】
また、水相中に保護コロイドとして含有させる水溶性高分子としては、公知のアニオン性高分子、ノニオン性高分子、両性高分子の中から適宜選択することができ、中でも、例えば、ポリビニルアルコール、ゼラチン、セルロース誘導体等が好ましい。
【０１２６】
また、水相中に含有させる界面活性剤としては、アニオン性又はノニオン性の界面活性剤であって、上記保護コロイドと作用して沈澱や凝集を起こさないものを適宜選択して使用することができる。該界面活性剤としては、例えば、アルキルベンゼンスルホン酸ソーダ、アルキル硫酸ナトリウム、スルホコハク酸ジオクチルナトリウム塩、ポリアルキレングリコール（例えば、ポリオキシエチレンノニルフェニルエーテル）等が挙げられる。
【０１２７】
本発明の記録材料においては、ジアゾニウム塩とカプラーとのカップリング反応を促進する目的で、塩基性物質として有機塩基を加えることも好ましい態様である。
前記有機塩基としては、第３級アミン類、ピぺリジン類、ピペラジン類、アミジン類、ホルムアミジン類、ピリジン類、グアニジン類、モルホリン類等の含窒素化合物等が挙げられ、例えば、特公昭５２−４６８０６号公報、特開昭６２−７００８２号公報、特開昭５７−１６９７４５号公報、特開昭６０−９４３８１号公報、特開昭５７−１２３０８６号公報、特開昭６０−４９９９１号公報、特公平２−２４９１６号公報、特公平２−２８４７９号公報、特開昭６０−１６５２８８号公報、特開昭５７−１８５４３０号公報に記載のものを好適に挙げることができる。これらは、単独で用いても２種以上併用してもよい。
【０１２８】
上記のうち、具体的には、Ｎ，Ｎ’−ビス（３−フェノキシ−２−ヒドロキシプロピル）ピペラジン、Ｎ，Ｎ’−ビス〔３−（ｐ−メチルフェノキシ）−２−ヒドロキシプロピル〕ピペラジン、Ｎ，Ｎ’−ビス〔３−（ｐ−メトキシフェノキシ）−２−ヒドロキシプロピル〕ピペラジン、Ｎ，Ｎ’−ビス（３−フェニルチオ−２−ヒドロキシプロピル）ピペラジン、Ｎ，Ｎ’−ビス〔３−（β−ナフトキシ）−２−ヒドロキシプロピル〕ピペラジン、Ｎ−３−（β−ナフトキシ）−２−ヒドロキシプロピル−Ｎ’−メチルピペラジン、１，４−ビス｛〔３−（Ｎ−メチルピペラジノ）−２−ヒドロキシ〕プロピルオキシ）ベンゼン等のピペラジン類、Ｎ−〔３−（β−ナフトキシ）−２−ヒドロキシ〕プロピルモルホリン、１，４−ビス（３−モルホリノ−２−ヒドロキシ−プロピルオキシ）ベンゼン、１，８−ビス（３−モルホリノ−２−ヒドロキシ−プロピルオキシ）ベンゼン等のモルホリン類、Ｎ−（３−フェノキシ−２−ヒドロキシプロピル）ピペリジン、Ｎ−ドデシルピペリジン等のピペリジン類、トリフェニルグアニジン、トリシクロヘキシルグアニジン、ジシクロヘキシルフェニルグアニジン等のグアニジン類等が好ましい。
【０１２９】
前記有機塩基の使用量としては、ジアゾニウム塩１質量部に対して、０．１〜３０質量部が好ましい。
前記使用量が、０．１質量部未満であると、十分な発色濃度が得られなくなることがあり、３０質量部を超えると、ジアゾニウム塩の分解が促進されることがある。
【０１３０】
また、感熱記録層中には、上記有機塩基の他、発色反応を促進させる、即ち、低エネルギーで迅速かつ完全に熱印画させる目的で、発色助剤を加えることもできる。ここで、発色助剤とは、加熱記録時の発色濃度を高くする、もしくは発色温度を制御する物質であり、カプラー、塩基性物質もしくはジアゾニウム塩等の融解点を下げたり、カプセル壁の軟化点を低下させうる作用により、ジアゾニウム塩、塩基性物質、カプラー等が反応しやすい条件とするためのものである。
【０１３１】
前記発色助剤としては、例えば、フェノール誘導体、ナフトール誘導体、アルコキシ置換ベンゼン類、アルコキシ置換ナフタレン類、芳香族エーテル、チオエーテル、エステル、アミド、ウレイド、ウレタン、スルホンアミド化合物、ヒドロキシ化合物等が挙げられる。
【０１３２】
前記発色助剤には、熱融解性物質も含まれる。該熱融解性物質は、常温下では固体であって、加熱により融解する融点５０℃〜１５０℃の物質であり、ジアゾニウム塩、カプラー、あるいは、有機塩基等を溶解しうる物質である。具体的には、カルボン酸アミド、Ｎ置換カルボン酸アミド、ケトン化合物、尿素化合物、エステル類等を挙げることができる。
【０１３３】
本発明の感熱記録材料においては、熱発色画像の光及び熱に対する堅牢性を向上させ、又は、定着後の未印字部分（非画像部）の光による黄変を軽減する目的で、以下に示す公知の酸化防止剤等を用いることも好ましい。
【０１３４】
前記酸化防止剤については、例えば、ヨーロッパ公開特許第２２３７３９号公報、同第３０９４０１号公報、同第３０９４０２号公報、同第３１０５５１号公報、同第３１０５５２号公報、同第４５９４１６号公報、ドイツ公開特許第３４３５４４３号公報、特開昭５４−４８５３５号公報、同６２−２６２０４７号公報、同６３−１１３５３６号公報、同６３−１６３３５１号公報、特開平２−２６２６５４号公報、特開平２−７１２６２号公報、特開平３−１２１４４９号公報、特開平５−６１１６６号公報、特開平５−１１９４４９号公報、米国特許第４８１４２６２号明細書、米国特許第４９８０２７５号明細書等に記載されている。感熱もしくは感圧記録材料において既に用いられている公知の各種添加剤を用いることも有効である。
【０１３５】
前記各種添加剤としては、例えば、特開昭６０−１０７３８４号公報、同６０−１０７３８３号公報、同６０−１２５４７０号公報、同６０−１２５４７１号公報、同６０−１２５４７２号公報、同６０−２８７４８５号公報、同６０−２８７４８６号公報、同６０−２８７４８７号公報、同６０−２８７４８８号公報、同６１−１６０２８７号公報、同６１−１８５４８３号公報、同６１−２１１０７９号公報、同６２−１４６６７８号公報、同６２−１４６６８０号公報、同６２−１４６６７９号公報、同６２−２８２８８５号公報、同６３−０５１１７４号公報、同６３−８９８７７号公報、同６３−８８３８０号公報、同６３−０８８３８１号公報、同６３−２０３３７２号公報、同６３−２２４９８９号公報、同６３−２５１２８２号公報、同６３−２６７５９４号公報、同６３−１８２４８４号公報、特開平１−２３９２８２号公報、同４−２９１６８５号公報、同４−２９１６８４号公報、同５−１８８６８７号公報、同５−１８８６８６号公報、同５−１１０４９０号公報、同５−１７０３６１号公報、特公昭４８−０４３２９４号公報、同４８−０３３２１２号公報等に記載の化合物を挙げることができる。
【０１３６】
具体的には、６−エトキシ−１−フェニル−２，２，４−トリメチル−１，２−ジヒドロキノリン、６−エトキシ−１−オクチル−２，２，４−トリメチル−１，２−ジヒドロキノリン、６−エトキシ−１−フェニル−２，２．４−トリメチル−１，２，３，４−テトラヒドロキノリン、６−エトキシ−１−オクチル−２，２，４−トリメチル−１，２，３，４−テトラヒドロキノリン、シクロヘキサン酸ニッケル、２，２−ビス（４−ヒドロキシフェニル）プロパン、１，１−ビス（４−ヒドロキシフェニル）−２−エチルヘキサン、２−メチル−４−メトキシ−ジフェニルアミン、１−メチル−２−フェニルインドール等が挙げられる。
【０１３７】
前記酸化防止剤、又は各種添加剤の添加量としては、ジアゾニウム塩１質量部に対して、０．０５〜１００質量部が好ましく、０．２〜３０質量部がより好ましい。
前記酸化防止剤及び各種添加剤は、マイクロカプセル中にジアゾニウム塩とともに含有させてもよいし、あるいは、固体分散物としてカプラー、塩基性物質及びその他の発色助剤とともに含有させてもよいし、乳化物にして適当な乳化助剤とともに含有させてもよいし、又はその両形態で含有させてもよい。また、酸化防止剤、又は各種添加剤は、単独で用いてもよく、複数併用することもできる。さらに、保護層に含有させることもできる。
【０１３８】
前記酸化防止剤及び各種添加剤は、必ずしも同一層に添加しなくてもよい。
前記酸化防止剤及び／又は各種添加剤を複数組合わせて用いる場合には、アニリン類、アルコキシベンゼン類、ビンダードフェノール類、ヒンダードアミン類、ハイドロキノン誘導体、リン化合物、硫黄化合物のように構造的に分類し、互いに異構造のものを組合わせてもよいし、同一のものを複数組合わせることもできる。
【０１３９】
画像記録後の地肌部の黄着色を軽減する目的で、光重合性組成物等に用いられる遊離基発生剤（光照射により遊離基を発生する化合物）を添加することができる。
前記遊離基発生剤としては、例えば、芳香族ケトン類、キノン類、ベンゾイン、ベンゾインエーテル類、アゾ化合物、有機ジスルフィド類、アシルオキシムエステル類等が挙げられる。
該遊離基発生剤の添加量としては、ジアゾニウム塩１質量部に対して、０．０１〜５質量部が好ましい。
【０１４０】
また、同様に黄着色を軽減する目的で、エチレン性不飽和結合を有する重合可能な化合物（以下、「ビニルモノマー」と称する。）を用いることもできる。ビニルモノマーとは、その化学構造中に少なくとも１個のエチレン性不飽和結合（ビニル基、ビニリデン基等）を有する化合物であって、モノマーやプレポリマーの化学形態を持つものである。
【０１４１】
前記ビニルモノマーとしては、例えば、不飽和カルボン酸及びその塩、不飽和カルボン酸と脂肪族多価アルコールとのエステル、不飽和カルボン酸と脂肪族多価アミン化合物とのアミド等が挙げられる。該ビニルモノマーは、ジアゾニウム塩１質量部に対して、０．２〜２０質量部の割合で用いる。
前記遊離基発生剤やビニルモノマーは、ジアゾニウム塩と共にマイクロカプセル中に含有して用いることもできる。
さらに、酸安定剤としてクエン酸、酒石酸、シュウ酸、ホウ酸、リン酸、ピロリン酸等を添加することもできる。
【０１４２】
＜記録材料＞
本発明の記録材料は、上述した本発明のジアゾニウム塩を含有することを特徴とする。かかる記録材料としては、感熱記録材料、感光記録材料、等を挙げることができる。
【０１４３】
以下、本発明の記録材料が感熱記録材料である場合を例に、詳細に説明する。
本発明の記録材料が感熱記録材料である場合、該感熱記録材料は、支持体上に少なくとも感熱記録層を設けてなり、該感熱記録層は、前記一般式（１）で表されるジアゾニウム塩とカプラーとを含有し、必要に応じて、有機塩基及びその他の添加物を有してもよい。なお、前記一般式（１）で表されるジアゾニウム塩は、複数種を併用することもできる。
【０１４４】
前記感熱記録層は、前記一般式（１）で表されるジアゾニウム塩を内包したマイクロカプセル、カプラー、必要に応じて有機塩基及びその他の添加物等を含有する塗布液を調製し、該塗布液を紙や合成樹脂フィルム等の支持体上に塗布、乾燥することにより塗設することができる。
【０１４５】
前記感熱記録層は、有機塩基を含有する態様であることが好ましい。
感熱記録層の塗布は、公知の塗布方法の中から適宜選択することができ、例えば、バー塗布、ブレード塗布、エアナイフ塗布、グラビア塗布、ロールコーティング塗布、スプレー塗布、ディップ塗布、カーテン塗布等が挙げられる。
また、塗布、乾燥後の感熱記録層の乾燥塗布量としては、２．５〜３０ｇ／ｍ２が好ましい。
【０１４６】
感熱記録層の構成態様としては、特に限定されるものではなく、例えば、マイクロカプセル、カプラー、有機塩基等が全て同一層に含まれた、単一層よりなる態様であってもよいし、別層に含まれるような複数層積層型の態様であってもよい。また、支持体上に、特願昭５９−１７７６６９号明細書等に記載の中間層を設けた後、感熱記録層を塗布形成した態様であってもよい。
【０１４７】
さらに、後述するように、色相の異なる単色かつ単一の感熱記録層を複数層積層したフルカラー発色型の態様であってもよい。
【０１４８】
本発明の記録材料において、感熱記録層、中間層又は後述の保護層等の各層にはバインダーを含有することができ、該バインダとしては、公知の水溶性高分子化合物やラテックス類等の中から適宜選択することができる。
【０１４９】
前記水溶性高分子化合物としては、例えば、メチルセルロース、カルボキシメチルセルロース、ヒドロキシエチルセルロース、ヒドロキシプロピルセルロース、デンプン誘導体、カゼイン、アラビアゴム、ゼラチン、エチレン−無水マレイン酸共重合体、スチレン−無水マレイン酸共重合体、ポリビニルアルコール、シラノール変性ポリビニルアルコール、カルボキシ変性ポリビニルアルコール、エピクロルヒドリン変性ポリアミド、イソブチレン−無水マレインサリチル酸共重合体、ポリアクリル酸、ポリアクリル酸アミド等及びこれらの変性物等が挙げられる。
【０１５０】
前記ラテックス類としては、例えば、スチレン−ブタジエンゴムラテックス、アクリル酸メチル−ブタジエンゴムラテックス、酢酸ビニルエマルジョン等が挙げられる。
中でも、ヒドロキシエチルセルロース、デンプン誘導体、ゼラチン、ポリビニルアルコール誘導体、ポリアクリル酸アミド誘導体等が好ましい。
【０１５１】
また、感熱記録材料には顔料を含有させることもでき、該顔料としては、有機、無機を問わず公知のものが挙げられ、例えば、カオリン、焼成カオリン、タルク、ロウ石、ケイソウ土、炭酸カルシウム、水酸化アルミニウム、水酸化マグネシウム、酸化亜鉛、リトポン、非晶質シリカ、コロイダルシリカ、焼成石コウ、シリカ、炭酸マグネシウム、酸化チタン、アルミナ、炭酸バリウム、硫酸バリウム、マイカ、マイクロバルーン、尿素−ホルマリンフィラー、ポリエステルパーティクル、セルロースフィラー等が挙げられる。
【０１５２】
また、必要に応じて、公知のワックス、帯電防止剤、消泡剤、導電剤、蛍光染料、界面活性剤、紫外線吸収剤及びその前駆体等の各種添加剤を使用することもできる。
【０１５３】
感熱記録材料においては、必要に応じて、感熱記録層上に保護層を設けてもよい。該保護層は、必要に応じて二層以上積層してもよい。
保護層に用いる材料としては、ポリビニルアルコール、カルボキシ変成ポリビニルアルコール、酢酸ビニル−アクリルアミド共重合体、珪素変性ポリビニルアルコール、澱粉、変性澱粉、メチルセルロース、カルボキシメチルセルロース、ヒドロキシメチルセルロース、ゼラチン類、アラビアゴム、カゼイン、スチレン−マレイン酸共重合体加水分解物、スチレン−マレイン酸共重合物ハーフエステル加水分解物、イソブチレン−無水マレイン酸共重合体加水分解物、ポリアクリルアミド誘導体、ポリビニルピロリドン、ポリスチレンスルホン酸ソーダ、アルギン酸ソーダ等の水溶性高分子化合物、及びスチレン−ブタジエンゴムラテックス、アクリロニトリル−ブタジエンゴムラテックス、アクリル酸メチル−ブタジエンゴムラテックス、酢酸ビニルエマルジョン等のラテックス類等が挙げられる。
【０１５４】
上記水溶性高分子化合物は、架橋させることで、より一層保存安定性を向上させることもできる。該架橋剤としては、公知の架橋剤の中から適宜選択することができ、例えば、Ｎ−メチロール尿素、Ｎ−メチロールメラミン、尿素−ホルマリン等の水溶性初期縮合物；グリオキザール、グルタルアルデヒド等のジアルデヒド化合物類；硼酸、硼砂等の無機系架橋剤；ポリアミドエピクロルヒドリン等が挙げられる。
【０１５５】
保護層には、さらに公知の顔料、金属石鹸、ワックス、界面活性剤等を使用することもできる。
保護層の塗布量としては、乾燥塗布量で０．２〜５ｇ／ｍ２が好ましく、０．５〜２ｇ／ｍ２がより好ましい。その膜厚としては、０．２〜５μｍが好ましく、０．５〜２μｍがより好ましい。
【０１５６】
また、保護層を設ける場合には、該保護層中に公知の紫外線吸収剤やその前駆体を含有させてもよい。
前記保護層は、支持体上に感熱記録層を形成する場合と同様、上述の公知の塗布方法により設けることができる。
【０１５７】
感熱記録材料に使用可能な支持体としては、通常の感圧紙や感熱紙、乾式や湿式のジアゾ複写紙等に用いられる紙支持体はいずれも使用することができる他、酸性紙、中性紙、コート紙、プラスチックフィルムラミネート紙、合成紙、ポリエチレンテレフタレートやポリエチレンナフタレート等のプラスチックフィルム等を使用することができる。
【０１５８】
支持体上には、カールバランスを補正する目的で、あるいは、裏面からの耐薬品性を向上させる目的で、バックコート層を設けてもよい。該バックコート層は、前記保護層と同様にして設けることができる。
【０１５９】
さらに、必要に応じて、支持体と感熱記録層との間、あるいは、支持体の感熱記録層が設けられた側の表面にアンチハレーション層を、その裏側の表面にスベリ層、アンチスタチック層、粘着剤層等を設けることもできる。
また、支持体の裏面（感熱記録層が設けられない側の表面）に、接着剤層を介して剥離紙を組合わせてラベルの形態としてもよい。
【０１６０】
上記のように、感熱記録層に本発明のジアゾニウム塩を用いることにより、高い発色濃度が得られるとともに、光定着を高速に行うことができる。この光定着速度の高速化により記録時間の短縮化が実現され、さらにジアゾニウム塩自身がその分解性に優れることから十分な定着効果が期待できる。従って、非画像部（地肌部）の着色による白色性の低下を防止でき、濃度変動の少ない高コントラストな画像を得ることができる。即ち、記録材料としての安定性の向上と高速化の両立が実現できる。
さらに、ジアゾニウム塩をマイクロカプセルに内包することにより、記録材料としての長期での安定性をより高めることができる。
【０１６１】
＜画像形成方法＞
感熱記録材料を用いた画像形成は、以下のような方法で行ってもよい。
即ち、例えば、感熱記録材料の感熱記録層が設けられた側の表面を、サーマルヘッド等の加熱装置により画像様に加熱印画することにより、感熱記録層の加熱部で、層中のポリウレア及び／又はポリウレタンを含むカプセル壁が軟化して物質透過性となり、カプセル外のカプラーや塩基性物質（有機塩基）がマイクロカプセル内に浸入すると、画像様に発色して画像形成する態様の方法であってもよい。この場合、発色後、さらにジアゾニウム塩の吸収波長に相当する光を照射することにより（光定着）、ジアゾニウム塩が分解反応を起こしてカプラーとの反応性を失い、画像の定着を図ることができる。上記のように光定着を施すことにより、未反応のジアゾニウム塩は、分解反応を生じてその活性を失うため、形成した画像の濃度変動や、非画像部（地肌部）におけるステインの発生による着色、即ち、白色性の低下、該低下に伴う画像コントラストの低下を抑制することができる。
【０１６２】
光定着に用いる光源としては、種々の蛍光灯、キセノンランプ、水銀灯等が挙げられ、これら光源の発光スペクトルが感熱記録材料中のジアゾニウム塩の吸収スペクトルとほぼ一致していることが、高効率に定着しうる点で好ましい。
特に、本発明においては、照射される光の発光中心波長が、３８０〜４６０ｎｍの光源を用いることが特に好ましい。
【０１６３】
また、光により画像様に書き込みを行い、熱現像して画像化する光書込み熱現像型感熱記録材料として用いることもできる。この場合、印字印画過程を、上記のような加熱装置に代えてレーザ等の光源が担う。
【０１６４】
感熱記録材料においては、互いに発色色相の異なる感熱記録層を複数積層することにより、多色の感熱記録材料を構成することもできる。積層する感熱記録層としては、光分解性のジアゾニウム塩を含む感熱記録層が挙げられる。
前記多色の感熱記録材料については、特開平３−２８８６８８号公報、同４−１３５７８７号公報、同４−１４４７８４号公報、同４−１４４７８５号公報、同４−１９４８４２号公報、同４−２４７４４７号公報、同４−２４７４４８号公報、同４−３４０５４０号公報、同４−３４０５４１号公報、同５−３４８６０号公報、同５−１９４８４２号公報、特願平７−３１６２８０号公報等に記載がある。
【０１６５】
例えば、フルカラー感熱記録材料の層構成としては、以下のような態様で構成されていてもよい。但し、本発明においては、これに限定されるものではない。即ち、
感光波長が異なる２種のジアゾニウム塩を、それぞれのジアゾニウム塩と熱時反応して異なった色相に発色させうるカプラーと組合わせて別々の層に含有させてなる、発色色相の異なる２層の感熱記録層（Ｂ層、Ｃ層）と、電子供与性無色染料と電子受容性化合物とを組合わせた感熱記録層（Ａ層）とを積層したフルカラー感熱記録材料であってもよく、あるいは、上記２層の感熱記録層（Ｂ層、Ｃ層）と、これらとはさらに感光波長が異なるジアゾニウム塩と該ジアゾニウム塩と熱時反応して発色するカプラーを組合わせた感熱記録層（Ａ層）とを積層したフルカラー感熱記録材料であってもよい。
【０１６６】
具体的には、支持体側から、電子供与性無色染料と電子受容性化合物、あるいは、最大吸収波長が３５０ｎｍより短いジアゾニウム塩と該ジアゾニウム塩と熱時反応して発色するカプラー、を含有する第一の感熱記録層（Ａ層）、極大吸収波長が３６０ｎｍ±２０ｎｍであるジアゾニウム塩と該ジアゾニウム塩と熱時反応して発色するカプラーを含有する第二の感熱記録層（Ｂ層）、極大吸収波長が４００±２０ｎｍであるジアゾニウム塩と該ジアゾニウム塩と熱時反応して発色するカプラーを含有する第三の感熱記録層（Ｃ層）を、順次積層して構成されていてもよい。
【０１６７】
この場合において、各感熱記録層の発色色相を減色混合における３原色、イエロー、マゼンタ、シアンとなるように選択することによりフルカラーの画像記録が可能となる。
フルカラー記録材料の層構成としては、イエロー、マゼンタ、シアンの各発色層はどのように積層してもよいが、色再現性の点で、支持体側から、イエロー、シアン、マゼンタ、又はイエロー、マゼンタ、シアンの順に積層することが好ましい。
【０１６８】
多色感熱記録材料の場合の記録方法としては、例えば、以下のようにして行うことができる。即ち、
まず、第三の感熱記録層（Ｃ層）を加熱し、該層に含まれるジアゾニウム塩とカプラーとを発色させる。次いで、４００±２０ｎｍの光を照射してＣ層中に含まれている未反応のジアゾニウム塩を分解させる。次に、第二の感熱記録層（Ｂ層）が発色するに十分な熱を与え、該層に含まれているジアゾニウム塩とカプラーとを発色させる。このときＣ層も同時に強く加熱されるが、既にジアゾニウム塩は分解しており、発色能力が失われているので発色しない。この後、３６０±２０ｎｍの光を照射してＢ層に含まれているジアゾニウム塩を分解させる。最後に、第一の感熱記録層（Ａ層）が発色するに十分な熱を与えて発色させる。このときＣ層、Ｂ層のも同時に強く加熱されるが、既にジアゾニウム塩は分解しており、発色能力が失われているので発色しない。
【０１６９】
本発明の記録材料においては、上記のように多色の感熱記録材料とすることが好ましい。
上記のように、支持体面に直接積層される感熱記録層（Ａ層）の発色機構としては、電子供与性染料と電子受容性染料との組合わせ、あるいは、ジアゾニウム塩と該ジアゾニウム塩と熱時に反応して発色するカプラーとの組合わせに限られず、塩基性化合物と接触して発色する塩基発色系、キレート発色系、求核剤と反応して脱離反応を生じて発色する発色系等のいずれであってもよい。この感熱記録層上にジアゾニウム塩と該ジアゾニウム塩と反応し呈色するカプラーとを含有する感熱記録層を設けることにより多色感熱記録材料を構成することができる。多色の感熱記録材料とした場合、感熱記録層相互の混色を防ぐ目的で、各感熱記録層間に中間層を設けることもできる。
【０１７０】
中間層は、ゼラチン、フタル化ゼラチン、ポリビニルアルコール、ポリビニルピロリドン等の水溶性高分子化合物からなり、適宜各種添加剤を含んでいてもよい。
【０１７１】
本発明の記録材料が、支持体上に光定着型感熱記録層を有する、多色の感熱記録材料である場合、必要に応じて、さらにその上層として光透過率調整層もしくは保護層、又は光透過率調整層及び保護層を設けることが望ましい。
光透過率調整層については、特開平９−３９３９５号公報、同９−３９３９６号公報、特願平７−２０８３８６号明細書等に記載されている。
【０１７２】
光透過率調整層に、紫外線吸収剤の前駆体として機能する成分を用いる場合には、定着に必要な波長領域の光を照射する前は、紫外線吸収剤として機能しないために高い光透過率を有するため、光定着型感熱記録層を定着する際、定着に必要な領域の波長を十分に透過させることができ、かつ可視光線の透過率も高く、感熱記録層の定着に支障をきたすことはない。
【０１７３】
一方、前記紫外線吸収剤の前駆体は、光定着型感熱記録層の光定着（光照射によるジアゾニウム塩の光分解）に必要な波長領域の光を照射した後、該光により反応を起こし紫外線吸収剤として機能するようになる。この紫外線吸収剤により、紫外線領域の波長の光の大部分が吸収されてその透過率が低下し、感熱記録材料の耐光性を向上させることが可能となる。しかしながら、可視光線の吸収性はないため、可視光線の透過率は実質的に変わらない。
【０１７４】
光透過率調整層は、感熱記録材料中に少なくとも１層設けることができ、中でも特に、感熱記録層と保護層との間に形成することが好ましい。また、光透過率調整層の機能を保護層に持たせ、兼用させてもよい。
【０１７５】
【実施例】
以下、本発明を実施例によって更に詳述するが、本発明はこれらによって制限されるものではない。
【０１７６】
〔実施例１〕　　例示化合物Ａ−１の合成
下記式で示される化合物１−ａ　１３４．３ｇを６００ｍＬのメタノールに溶解し、濃塩酸　１２０ｍＬを加えて３時間加熱環流した後、０℃に冷却した。ここへ亜硝酸ナトリウム　２２．９ｇ、水　６０ｍＬの溶液を滴下し１０℃で１時間攪拌した後、反応混合物にカリウムヘキサフルオロホスフェート７１．８ｇを加えて室温で３０分撹拌した。ここへ水　７００ｍＬを加えて晶析した。析出した結晶を濾集し水で洗浄後、酢酸エチルとイソプロパノールの混合溶媒から再結晶した。乾燥後、例示化合物Ａ−１を１４９ｇ得た。
【０１７７】
【化２０】
2004075649.tif 000018
【０１７８】
得られた例示化合物Ａ−１を１Ｈ−ＮＭＲにより同定した。データを以下に示す。
１Ｈ−ＮＭＲ（ＣＤＣｌ３）δ；７．９７（ｓ，１Ｈ），６．４８（ｓ，１Ｈ），４．３７（ｔ，２Ｈ），４．０６（ｔ，２Ｈ），３．２４（ｔ，２Ｈ），１．９１（ｍ，２Ｈ），１．６０−１．６９（ｍ，４Ｈ），１．２８−１．４８（ｍ，１４Ｈ），０．８５−１．００（ｍ，９Ｈ）
また、メタノール中の紫外可視吸収スペクトルにおける極大吸収波長λｍａｘは４１３ｎｍであり、吸光係数εは２．０×１０４であった。
【０１７９】
〔実施例２〕　　例示化合物Ａ−３の合成
下記式で示される化合物２−ａ　２３．７ｇを１００ｍＬのメタノールに溶解し、濃塩酸　２１ｍＬを加えて３時間加熱環流した後、０℃に冷却した。ここへ亜硝酸ナトリウム　４．１ｇ、水　１０ｍＬの溶液を滴下し１０℃で０．５時間攪拌した後、反応混合物にカリウムヘキサフルオロホスフェート　１２．９ｇを加えて室温で１時間撹拌した。ここへ水　２００ｍＬを加えて晶析した。析出した結晶を濾集し水で洗浄後、酢酸エチルとイソプロパノールの混合溶媒から再結晶した。乾燥後、例示化合物Ａ−３を２７．５ｇ得た。
【０１８０】
【化２１】
2004075649.tif 000019
【０１８１】
得られた例示化合物Ａ−３を１Ｈ−ＮＭＲにより同定した。データを以下に示す。
１Ｈ−ＮＭＲ（ＣＤＣｌ３）δ；８．０１（ｓ，１Ｈ），７．２４−７．４０（ｍ，５Ｈ），６．３２（ｓ，１Ｈ），５．３４（ｓ，２Ｈ），４．３７（ｍ，１Ｈ），３．３２（ｔ，２Ｈ），１．５５−１．７４（ｍ，６Ｈ），１．４３（ｍ，２Ｈ），０．９６（ｔ，３Ｈ），０．８９（ｔ，６Ｈ）
また、メタノール中の紫外可視吸収スペクトルにおける極大吸収波長λｍａｘは４１２ｎｍであり、吸光係数εは１．５×１０４であった。
【０１８２】
〔実施例３〕　　例示化合物Ａ−４の合成
下記式で示される化合物３−ａ　１０．３ｇを４０ｍＬのメタノールに溶解し、濃塩酸　８ｍＬを加えて２時間加熱環流した後、０℃に冷却した。ここへ亜硝酸ナトリウム　１．５ｇ、水　４ｍＬの溶液を滴下し１０℃で０．５時間攪拌した後、反応混合物にカリウムヘキサフルオロホスフェート　４．８ｇを加えて室温で１時間攪拌した。ここへ水　１００ｍＬを加えて晶析した。析出した結晶を濾集し水で洗浄後、イソプロパノールから再結晶した。乾燥後、例示化合物Ａ−４を８．０ｇ得た。
【０１８３】
【化２２】
2004075649.tif 000020
【０１８４】
得られた例示化合物Ａ−４を１Ｈ−ＮＭＲにより同定した。データを以下に示す。
１Ｈ−ＮＭＲ（ＣＤＣｌ３）δ；７．９９（ｓ，１Ｈ），７．３３（ｄ，２Ｈ），７．２１（ｄ，２Ｈ），６．４３（ｓ，１Ｈ），５．３０（ｓ，２Ｈ），４．２４（ｔ，２Ｈ），３．２９（ｔ，２Ｈ），１．８０（ｍ，２Ｈ），１．６７（ｍ，２Ｈ），１．２０−１．４３（ｍ，１２Ｈ），０．８６−０．９７（ｍ，６Ｈ）
また、メタノール中の紫外可視吸収スペクトルにおける極大吸収波長λｍａｘは４１２ｎｍであり，吸光係数εは１．７×１０４であった。
【０１８５】
〔実施例４〕　　例示化合物Ａ−５の合成
下記式で示される化合物４−ａ　９．８ｇを４０ｍＬのメタノールに溶解し、濃塩酸　８ｍＬを加えて２時間加熱環流した後、０℃に冷却した。ここへ亜硝酸ナトリウム　１．５ｇ、水　４ｍＬの溶液を滴下し１０℃で０．５時間攪拌した後、反応混合物にカリウムヘキサフルオロホスフェート　４．８ｇを加えて室温で１．５時間攪拌した。ここへ水　１００ｍＬを加えて晶析した。析出した結晶を濾集し水で洗浄後、イソプロパノールから再結晶した。乾燥後、例示化合物Ａ−５を１０．３ｇ得た。
【０１８６】
【化２３】
2004075649.tif 000021
【０１８７】
得られた例示化合物Ａ−５を１Ｈ−ＮＭＲにより同定した。データを以下に示す。
１Ｈ−ＮＭＲ（ＣＤＣｌ３）δ；８．１０（ｓ，１Ｈ），７．４６（ｓ，１Ｈ），７．２６（ｄ，１Ｈ），７．１１（ｄ，１Ｈ），６．４０（ｓ，１Ｈ），５．３６（ｓ，２Ｈ），４．２２（ｔ，２Ｈ），３．２９（ｔ，２Ｈ），１．８２（ｍ，２Ｈ），１．６４（ｍ，２Ｈ），１．２０−１．４３（ｍ，１２Ｈ），０．８６−０．９８（ｍ，６Ｈ）
また、メタノール中の紫外可視吸収スペクトルにおける極大吸収波長λｍａｘは４１１ｎｍであり，吸光係数εは１．５×１０４であった。
【０１８８】
〔実施例５〕　　例示化合物Ａ−６の合成
下記式で示される化合物５−ａ　１２．５ｇを５０ｍＬのメタノールに溶解し、濃塩酸　９ｍＬを加えて２．５時間加熱環流した後、０℃に冷却した。ここへ亜硝酸ナトリウム　１．８ｇ、水　５ｍＬの溶液を滴下し１０℃で０．５時間攪拌した後、反応混合物にカリウムヘキサフルオロホスフェート　５．８ｇを加えて室温で２時間攪拌した。ここへ水　１００ｍＬを加えて晶析した。析出した結晶を濾集し水で洗浄後、エタノールとイソプロパノールの混合溶媒から再結晶した。乾燥後、例示化合物Ａ−６を８．８ｇ得た。
【０１８９】
【化２４】
2004075649.tif 000022
【０１９０】
得られた例示化合物Ａ−６を１Ｈ−ＮＭＲにより同定した。データを以下に示す。
１Ｈ−ＮＭＲ（ＣＤＣｌ３）δ；７．７８（ｓ，１Ｈ），６．６９（ｓ，１Ｈ），５．００（ｓ，２Ｈ），４．８１（ｍ，１Ｈ），３．４０（ｔ，２Ｈ），３．３３（ｔ，２Ｈ），３．２４（ｔ，２Ｈ），１．７５−１．９０（ｍ，４Ｈ），１．２２−１．６６（ｍ，１２Ｈ），０．８６−１．０６（ｍ，１５Ｈ）
また、メタノール中の紫外可視吸収スペクトルにおける極大吸収波長λｍａｘは４１１ｎｍであり，吸光係数εは１．３×１０４であった。
【０１９１】
〔実施例６〕　　例示化合物Ａ−９の合成
下記式で示される化合物６−ａ　７．８ｇを３０ｍＬのメタノールに溶解し、濃塩酸　６ｍＬを加えて２時間加熱環流した後、０℃に冷却した。ここへ亜硝酸ナトリウム　１．１ｇ、水　３ｍＬの溶液を滴下し１０℃で０．５時間攪拌した後、反応混合物にカリウムヘキサフルオロホスフェート　３．６ｇを加えて室温で２時間攪拌した。ここへ水　１００ｍＬを加えて晶析した。析出した結晶を濾集し水で洗浄後、イソプロパノールから再結晶した。乾燥後、例示化合物Ａ−９を８．０ｇ得た。
【０１９２】
【化２５】
2004075649.tif 000023
【０１９３】
得られた例示化合物Ａ−９を１Ｈ−ＮＭＲにより同定した。データを以下に示す。
１Ｈ−ＮＭＲ（ＣＤＣｌ３）δ；８．０２（ｓ，１Ｈ），６．４３（ｓ，１Ｈ），４．３２（ｔ，２Ｈ），３．９５（ｄ，２Ｈ），３．２４（ｔ，２Ｈ），１．９４（ｍ，２Ｈ），１．６７（ｍ，１Ｈ），１．２１−１．５０（ｍ，２２Ｈ），０．８７−０．９８（ｍ，１２Ｈ）
また、メタノール中の紫外可視吸収スペクトルにおける極大吸収波長λｍａｘは４１４ｎｍであり，吸光係数εは１．７×１０４であった。
【０１９４】
〔実施例７〕　　例示化合物Ａ−１３の合成
下記式で示される化合物７−ａ　７．０ｇを４０ｍＬのメタノールに溶解し、濃塩酸　７．５ｍＬを加えて３時間加熱環流した後、０℃に冷却した。ここへ亜硝酸ナトリウム　１．４ｇ、水　４ｍＬの溶液を滴下し１０℃で０．５時間攪拌した後、反応混合物にカリウムヘキサフルオロホスフェート　４．４ｇを加えて室温で２時間攪拌した。ここへ水　１００ｍＬを加えて晶析した。析出した結晶を濾集し水で洗浄した。乾燥後、例示化合物Ａ−１３を３．３ｇ得た。
【０１９５】
【化２６】
2004075649.tif 000024
【０１９６】
得られた例示化合物Ａ−１３を１Ｈ−ＮＭＲにより同定した。データを以下に示す。
１Ｈ−ＮＭＲ（ｄｍｓｏ−ｄ６）δ；８．６０（ｓ，１Ｈ），７．３２−７．４１（ｍ，５Ｈ），７．２４（ｓ，１Ｈ），５．４９（ｓ，２Ｈ），４．８９（ｍ，１Ｈ），３．９８（ｂｒ，１Ｈ），１．６４（ｍ，４Ｈ），０．８５（ｔ，６Ｈ）
また、メタノール中の紫外可視吸収スペクトルにおける極大吸収波長λｍａｘは４０６ｎｍであり，吸光係数εは１．１×１０４であった。
【０１９７】
〔実施例８〕　　例示化合物Ａ−１４の合成
下記式で示される化合物８−ａ　３．７ｇを１５ｍＬのメタノールに溶解し、濃塩酸　２．７ｍＬを加えて４時間加熱環流した後、０℃に冷却した。ここへ亜硝酸ナトリウム　０．５ｇ、水　１．５ｍＬの溶液を滴下し１０℃で０．５時間攪拌した後、反応混合物にカリウムヘキサフルオロホスフェート　１．８ｇを加えて室温で１時間攪拌した。ここへ水　５０ｍＬを加えて晶析した。析出した結晶を濾集し水で洗浄後、イソプロパノールから再結晶した。乾燥後、例示化合物Ａ−１４を４．５ｇ得た。
【０１９８】
【化２７】
2004075649.tif 000025
【０１９９】
得られた例示化合物Ａ−１４を１Ｈ−ＮＭＲにより同定した。データを以下に示す。
１Ｈ−ＮＭＲ（ＣＤＣｌ３）δ；８．０９（ｓ，１Ｈ），６．９０−７．５２（ｍ，１０Ｈ），６．５１（ｓ，１Ｈ），５．４８（ｓ，２Ｈ），４．２１（ｔ，２Ｈ），１．８３（ｍ，１Ｈ），１．６４（ｍ，２Ｈ），１．１５（ｔ，２Ｈ），０．９６（ｄ，３Ｈ），０．８９（ｓ，９Ｈ）
また、メタノール中の紫外可視吸収スペクトルにおける極大吸収波長λｍａｘは４１８ｎｍであり、吸光係数εは２．６×１０４であった。
【０２００】
〔実施例９〕　　例示化合物Ａ−１６の合成
下記式で示される化合物９−ａ　８．８ｇを３０ｍＬのメタノールに溶解し、濃塩酸　６ｍＬを加えて２時間加熱環流した後、０℃に冷却した。ここへ亜硝酸ナトリウム　１．２ｇ、水　３ｍＬの溶液を滴下し１０℃で０．５時間攪拌した後、反応混合物にカリウムヘキサフルオロホスフェート　３．８ｇを加えて室温で２時間攪拌した。ここへ水　１００ｍＬを加えて晶析した。析出した結晶を濾集し水で洗浄後、酢酸エチルとイソプロパノールの混合溶媒から再結晶した。乾燥後、例示化合物Ａ−１６を７．５ｇ得た。
【０２０１】
【化２８】
2004075649.tif 000026
【０２０２】
得られた例示化合物Ａ−１６を１Ｈ−ＮＭＲにより同定した。データを以下に示す。
１Ｈ−ＮＭＲ（ＣＤＣｌ３）δ；８．０２（ｓ，１Ｈ），７．３０−７．４３（ｍ，５Ｈ），７．０２（ｄ，２Ｈ），６．９２（ｄ，２Ｈ），６．３８（ｓ，１Ｈ），５．４８（ｓ，２Ｈ），４．３７（ｍ，１Ｈ），３．９８（ｔ，２Ｈ），１．７８（ｍ，２Ｈ），１．６４（ｍ，４Ｈ），１．５３（ｍ，２Ｈ），０．９９（ｔ，３Ｈ），０．８８（ｔ，６Ｈ）
また、メタノール中の紫外可視吸収スペクトルにおける極大吸収波長λｍａｘは４２５ｎｍであり、吸光係数εは１．１×１０４であった。
【０２０３】
〔実施例１０〕
本発明の記録材料として、感熱記録材料を以下のように作製した。
（フタル化ゼラチン水溶液の調製）
フタル化ゼラチン（商品名；ＭＧＰゼラチン、ニッビコレーゲン（株）製）３２質量部、１，２−ベンゾチアゾリン−３−オン（３．５％メタノール溶液、大東化学工業所（株）製）０．９１４３質量部、イオン交換水３６７．１質量部を混合し、４０℃にて溶解し、フタル化ゼラチン水溶液を得た。
【０２０４】
（アルカリ処理ゼラチン水溶液の調製）
アルカリ処理低イオンゼラチン（商品名；＃７５０ゼラチン、新田ゼラチン（株）製）２５．５質量部、１，２−ベンゾチアゾリン−３−オン（３．５％メタノール溶液、大東化学工業所（株）製）０．７２８６質量部、水酸化カルシウム０．１５３質量部、イオン交換水１４３．６質量部を混合し、５０℃にて溶解し、アルカリ処理ゼラチン水溶液を得た。
【０２０５】
（ジアゾニウム塩含有マイクロカプセル液Ａの調製）
酢酸エチル１６．１ｇにジアゾニウム塩（例示化合物Ａ−１）４．７ｇ、トリクレジルホスフェート９．６ｇ、及びジフェニル（２，４，６−トリメチルベンゾイル）ホスフィンオキサイド（商品名：ルシリンＴＰＯ，ＢＡＳＦジャパン（株））０．４ｇを添加して均一に混合した。次いでこの混合液にカプセル壁材としてキシリレンジイソシアネート／トリメチルプロパン付加物とキシリレンジイソシアネート／ビスフェノールＡ付加物との混合物（商品名：タケネートＤ１１９Ｎ（５０質量％酢酸エチル溶液），武田薬品工業製）８．６ｇを加え混合しＩ液を得た。
【０２０６】
次に、上記フタル化ゼラチン水溶液５６．５ｇ、イオン交換水１６．５ｇ、Ｓｃｒａｐｈ　ＡＧ−８（５０質量％，日本精化（株）製）０．３５ｇの混合液に上記Ｉ液を添加しホモジナイザーを使用して４０℃、１００００ｒｐｍで乳化分散した。得られた乳化物に水２０ｇを加えて均一化した後、攪拌しながら４０℃で３時間カプセル化反応を行った。この後、イオン交換樹脂アンバーライトＩＲＣ５０（オルガノ（株）製）８．２ｇを加え、さらに１時間撹拌した。イオン交換樹脂を濾過して取り除き、カプセル液の固形分濃度が２０．０％になるように濃度調節し、ジアゾニウム塩含有マイクロカプセル液Ａを得た。得られたマイクロカプセルの粒径は粒径測定（ＬＡ−７００，堀場製作所（株）製で測定）の結果、メジアン径で０．５７μｍであった。
【０２０７】
（カプラー乳化液Ｂの調製）
酢酸エチル３３．０ｇにカプラー（例示化合物Ｂ−１）９．９ｇ、トリフェニルグアニジン（保土ヶ谷化学（株）製）９．９ｇ、４，４‘−（ｍ−フェニレンジイソプロピリデン）ジフェノール（商品名：ビスフェノールＭ（三井石油化学（株）製）２０．８ｇ、３，３，３’，３‘−テトラメチル−５，５’，６，６‘−テトラ（１−プロピキシ）−１，１’−スピロインダン（三協化学（株）製）３．３ｇ、４−（２−エチル−１−ヘキシルオキシ）ベンゼンスルホン酸アミド（マナック（株）製）１３．６ｇ、４−ｎ−ペンチルオキシベンゼンスルホン酸アミド（マナック（株）製）６．８ｇ、ドデシルベンゼンスルホン酸カルシウム（商品名：パイオニンＡ−４１−Ｃ　７０％メタノール溶液，竹本油脂（株）製）４．３ｇを溶解しＩＩ液を得た。
【０２０８】
別途上記アルカリ処理ゼラチン水溶液２０６．３ｇにイオン交換水１０７．５ｇを混合した中に、ＩＩ液を添加しホモジナイザーを使用して４０℃、１００００ｒｐｍで１０分間乳化分散した。得られた乳化物を減圧、加熱し酢酸エチルを除去後、固形分濃度が２６．５質量％になるように濃度調節を行った。得られたカプラー乳化物の粒径は粒径測定（ＬＡ−７００，堀場製作所（株）製で測定）の結果、メジアン径で０．２１マイクロメートルであった。ここへＳＢＲラテックス（商品名：ＳＮ−３０７，４８質量％溶液，住化エイビーエスラテックス（株）製）を２６．５質量％に濃度調節したものを９ｇ添加して、カプラー乳化液Ｂを得た。
【０２０９】
（感熱記録層塗布液Ｃの調製）
ジアゾニウム塩含有マイクロカプセル液Ａ及びカプラー乳化液Ｂを、カプラー／ジアゾニウム塩化合物の質量比が２．２／１になるように混合し、感熱記録層塗布液Ｃを得た。
【０２１０】
（光透過率調整層用塗布液の調製）
１．紫外線吸収剤前駆体マイクロカプセル液の調製
酢酸エチル７１質量部に紫外線吸収剤前駆体として［２−アリル−６−（２Ｈ−ベンゾトリアゾール−２−イル）−４−ｔ−オクチルフェニル］ベンゼンスルホナート１４．５質量部、２，２’−ｔ−オクチルハイドロキノン５．０質量部、燐酸トリクレジル１．９質量部、α−メチルスチレンダイマー（商品名：ＭＳＤ−１００，三井化学（株）製）５．７質量部、ドデシルベンゼンスルホン酸カルシウム（商品名パイオニンＡ−４１−Ｃ（７０％メタノール溶液），竹本油脂（株）製）０．４５質量部を溶解し均一に溶解した。上記混合液にカプセル壁材としてキシリレンジイソシアネート／トリメチロールプロパン付加物（商品名；タケネートＤ１１０Ｎ（７５質量％酢酸エチル溶液），武田薬品工業（株）製）５４．７質量部を添加し、均一に攪拌し紫外線吸収剤前駆体混合液を得た。
【０２１１】
別途、イタコン酸変性ポリビニルアルコール（商品名：ＫＬ−３１８，クラレ（株）製）５２質量部に３０質量％燐酸水溶液８．９質量部、イオン交換水５３２．６質量部を混合し、紫外線吸収剤前駆体マイクロカプセル液用ＰＶＡ水溶液を調製した。
上記紫外線吸収剤前駆体マイクロカプセル液用ＰＶＡ水溶液５１６．０６質量部に上記紫外線吸収剤前駆体混合液を添加し、ホモジナイザー（日本精機製作所（株）製）を用いて２０℃の下で乳化分散した。得られた乳化液にイオン交換水２５４．１質量部を加え均一化した後、４０℃下で攪拌しながら３時間カプセル化反応を行った。この後、イオン交換樹脂アンバーライトＭＢ−３（オルガノ（株）製）９４．３質量部を加え、更に１時間攪拌した。その後、イオン交換樹脂を濾過して取り除きカプセル液の固形分濃度が１３．５％になるように濃度調節した。得られたマイクロカプセルの粒径は粒径測定（ＬＡ−７００，堀場製作所（株）製で測定）の結果、メジアン径で０．２３±０．０５μｍであった。このカプセル液８５９．１質量部にカルボキシ変性スチレンブタジエンラテックス（商品名：ＳＮ−３０７，（４８質量％水溶液），住友ノーガタック（株）製）２．４１６質量部、イオン交換水３９．５質量部を混合し、紫外線吸収剤前駆体マイクロカプセル液を得た。
【０２１２】
２．光透過率調整層用塗布液の調製
上記紫外線吸収剤前駆体マイクロカプセル液１０００質量部、フッ素系界面活性剤〔商品名：メガファックＦ−１２０，大日本インキ化学工業（株））（５質量％水溶液〕５．２質量部、４質量％水酸化ナトリウム水溶液７．７５質量部、（４−ノニルフェノキシトリオキシエチレン）ブチルスルホン酸ナトリウム（三協化学（株）製２．０質量％水溶液）７３．３９質量部を混合し、光透過率調整層用塗布液を得た。
【０２１３】
（保護層用塗布液の調製）
１．保護層用ポリビニルアルコール溶液の調製
ビニルアルコール−アルキルビニルエーテル共重合物（商品名：ＥＰ−１３０，電気化学工業（株）製）１６０質量部、アルキルスルホン酸ナトリウムとポリオキシエチレンアルキルエーテル燐酸エステルとの混合液（商品名：ネオスコアＣＭ−５７（５４質量％水溶液）、東邦化学工業（株）製）８．７４質量部、イオン交換水３８３２質量部を混合し、９０℃のもとで１時間溶解し均一な保護層用ポリビニルアルコール溶液を得た。
【０２１４】
２．保護層用顔料分散液の調製
硫酸バリウム（商品名：ＢＦ−２１Ｆ，硫酸バリウム含有量９３％以上，堺化学工業（株）製）８質量部に陰イオン性特殊ポリカルボン酸型高分子活性剤（商品名：ポイズ５３２Ａ（４０質量％水溶液），花王（株）製）０．２質量部、イオン交換水１１．８質量部を混合し、ダイノミルにて分散した。この分散液は粒径測定（ＬＡ−９１０，堀場製作所（株）製で実施）の結果、メジアン径で０．１５μｍ以下であった。
得られた分散液４５．６質量部に対し、コロイダルシリカ（商品名：スノーテックスＯ（２０質量％水分散液、日産化学（株）製）８．１質量部を添加して目的の保護層用顔料分散液を得た。
【０２１５】
３．保護層用マット剤分散液の調製
小麦澱粉（商品名：小麦澱粉Ｓ，新進食料工業（株）製）２２０質量部に１−２ベンズイソチアゾリン３オンの水分散物（商品名：ＰＲＯＸＥＬ　Ｂ．Ｄ，Ｉ．Ｃ．Ｉ（株）製）３．８１質量部、イオン交換水１９７６．１９質量部を混合し、均一に分散し、保護層用マット剤分散液を得た。
【０２１６】
４．保護層用塗布ブレンド液の調製
上記保護層用ポリビニルアルコール溶液１０００質量部に上記化合物（Ｋ）（商品名：メガファックＦ−１２０，大日本インキ化学工業（株））（５質量％水溶液）４０質量部、（４−ノニルフェノキシトリオキシエチレン）ブチルスルホン酸ナトリウム（三協化学（株）製２．０質量％水溶液）５０質量部、上記保護層用顔料分散液４９．８７質量部、上記保護層用マット剤分散液１６．６５質量部、ステアリン酸亜鉛分散液（商品名：ハイドリンＦ１１５，２０．５質量％水溶液，中京油脂（株）製）４８．７部を均一に混合し保護層用塗布ブレンド液を得た。
【０２１７】
（下塗り層つき支持体の作製）
１．下塗り層用塗布液の調製
酵素分解ゼラチン（平均分子量：１００００、ＰＡＧＩ法粘度：１．５ｍＰａ・ｓ（１５ｍＰ）、ＰＡＧＩ法ゼリー強度：２０ｇ）４０質量部をイオン交換水６０質量部に加えて４０℃で攪拌溶解して下塗り層用ゼラチン水溶液を調製した。
別途水膨潤性の合成雲母（アスペクト比：１０００、商品名：ソマシフＭＥ１００，コープケミカル社製）８質量部と水９２質量部とを混合した後、ビスコミルで湿式分散し、体積平均粒径が２．０μｍの雲母分散液を得た。この雲母分散液に雲母濃度が５質量％となるように水を加え、均一に混合し、所望の雲母分散液を調製した。
【０２１８】
次いで、４０℃の４０質量％の上記下塗り層用ゼラチン水溶液１００質量部に、水１２０質量部およびメタノール５５６質量部を加え、十分攪拌混合した後、５質量％上記雲母分散液２０８質量部を加えて、十分に攪拌混合し、１．６６質量％ポリエチレンオキサイド系界面活性剤９．８質量部を加えた。そして液温を３５℃〜４０℃に保ち、エポキシ化合物のゼラチン硬膜剤７．３質量部を加えて下塗り層用塗布液（５．７質量％）を調製した。
【０２１９】
２．下塗り層つき支持体の作製
ＬＢＰＳ５０質量部およびＬＢＰＫ５０質量部からなる木材パルプをダブルディスクリファイナーによりカナディアンフリーネス３００ｍｌまで叩解し、エポキシ化ベヘン酸アミド０．５質量部、アニオンポリアクリルアミド１．０質量部、硫酸アルミニウム１．０質量部、ポリアミドポリアミンエピクロルヒドリン０．１質量部、カチオンポリアクリルアミド０．５質量部をいずれもパルプに対する絶乾質量比で添加し、長網抄紙機により坪量１１４ｇ／ｍ２の原紙を抄造し、キャレンダー処理によって厚み１００μｍに調整した。
【０２２０】
上記原紙の両面にコロナ放電処理を行った後、溶融押出機を用いてポリエチレンを樹脂厚３６μｍとなるようにコーティングしマット面からなる樹脂層を形成した（この面を「ウラ面」と呼ぶ）。次に、上記樹脂層を形成したウラ面とは反対側の面に溶融押出機を用いて、アナターゼ型二酸化チタン１０質量％および微量の群青を含有したポリエチレンを樹脂厚５０μｍになるようにコーティングし、光沢面からなる樹脂層を形成した（この面を「オモテ面」と呼ぶ）。ウラ面のポリエチレン樹脂被覆面にコロナ放電処理した後、帯電防止剤として酸化アルミニウム（商品名：アルミナゾル１００、日産化学工業（株）製）／二酸化珪素（商品名：スノーテックスＯ、日産化学工業（株）製）＝１／２（質量比）を水に分散させて乾燥後の質量で０．２ｇ／ｍ２となるように塗布した。次に、オモテ面のポリエチレン樹脂被覆面にコロナ放電処理した後、上記下塗り層用塗布液を含有する雲母の塗布量が０．２６ｇ／ｍ２となるように塗布し、下塗り層つき支持体を得た。
【０２２１】
（塗布）
上記支持体の下塗り層表面に、下から、上記感熱記録層塗布液Ｃ、上記光透過率調整層用塗布液、上記保護層塗布液の順に３層同時に連続塗布し、３０℃相対湿度３０％、及び４０℃相対湿度３０％の条件で連続に乾燥して目的の感熱記録材料を得た。
【０２２２】
〔実施例１１〕
ジアゾニウム塩として、例示化合物（Ａ−１）に代えて例示化合物（Ａ−３）を用いた他は、実施例１０と同様にして実施例１１の感熱記録材料を作製した。
【０２２３】
〔実施例１２〕
ジアゾニウム塩として、例示化合物（Ａ−１）に代えて例示化合物（Ａ−４）を用いた他は、実施例１０と同様にして実施例１２の感熱記録材料を作製した。
【０２２４】
〔実施例１３〕
ジアゾニウム塩として、例示化合物（Ａ−１）に代えて例示化合物（Ａ−５）を用いた他は、実施例１０と同様にして実施例１３の感熱記録材料を作製した。
【０２２５】
〔実施例１４〕
ジアゾニウム塩として、例示化合物（Ａ−１）に代えて例示化合物（Ａ−６）を用いた他は、実施例１０と同様にして実施例１４の感熱記録材料を作製した。
【０２２６】
〔実施例１５〕
ジアゾニウム塩として、例示化合物（Ａ−１）に代えて例示化合物（Ａ−９）を用いた他は、実施例１０と同様にして実施例１５の感熱記録材料を作製した。
【０２２７】
〔実施例１６〕
ジアゾニウム塩として、例示化合物（Ａ−１）に代えて例示化合物（Ａ−１６）を用いた他は、実施例１０と同様にして実施例１６の感熱記録材料を作製した。
【０２２８】
〔比較例１〕
ジアゾニウム塩として、例示化合物（Ａ−１）に代えて下記比較化合物１を用いた他は、実施例１０と同様にして比較例１の感熱記録材料を作製した。
【０２２９】
【化２９】
2004075649.tif 000027
【０２３０】
［評価］
（発色試験）
京セラ株式会社製サーマルヘッド（ＫＳＴ型）を用い、単位面積あたりの記録エネルギーが２３ｍＪ／ｍｍ２となるようにサーマルヘッドに対する印加電力及びパルス幅を決め、各感熱記録材料に熱印画し画像を得た。次いで、発光中心波長４５０ｎｍ、出力４０Ｗの紫外線ランプ下に１０秒間曝した。発色濃度及び地肌濃度を測定した。
【０２３１】
（保存性試験）
記録前の各感熱記録材料を、６０℃、３０％ＲＨの条件にて７２時間強制保存した。その後上記と同様に熱記録と濃度測定を行った。
【０２３２】
（光定着性試験）
未印画の各感熱記録材料を、発光中心波長４５０ｎｍ、出力４０Ｗの紫外線ランプ下に時間を変えて曝した後、上記と同様に熱記録と濃度測定を行った。定着時間に対する発色濃度をプロットし、その傾きを後述の比較化合物の傾きの比として算出した。数字が大きいほど定着性に優れる。
【０２３３】
（地肌耐光性試験）
アトラスＣ．Ｉ６５ウェザーメーターを用いて地肌部にキセノン光（８５０００ｌｕｘ）を４日間照射し、キセノン照射後の地肌濃度を測定した。
【０２３４】
（濃度測定）
なお、上記各試験において、発色部及びカブリの濃度は、ＭａｃｂｅｔｈＲＤ９１８を用い、Ｙポジションでの濃度を測定した。地肌部の濃度はＹポジションでの濃度を測定した。
【０２３５】
以上の結果を表１に示す。
【０２３６】
【表１】
2004075649.tif 000028
【０２３７】
表１の結果から、本発明のジアゾニウム塩を使用した実施例１０〜１６の感熱記録材料は、比較例１の感熱記録材料に比べて、地肌耐光性及び保存性に優れていることが判った。
さらに、実施例１０〜１６の感熱記録材料は、光定着後の発色濃度が低く、光定着性に優れていることが判った。
【０２３８】
【発明の効果】
本発明によれば、新規なジアゾニウム塩及びその合成方法、並びに該ジアゾニウム塩を用いた、４００〜５００ｎｍの波長の光に対して定着感度を持ち、光定着性に優れ、生感材保存性、地肌耐光性に優れた記録材料を提供することができる。